(57)【要約】 【解決手段】一般式（１）で表されるトリアリールアミン化合物、及び該化合物を含有する層を挟持してなる有機電界発光素子。2006083073.tif 000023〔式中、Ａｒ１〜Ａｒ３はそれぞれ独立に置換または未置換のアリール基を表し、Ｚ１〜Ｚ８はそれぞれ独立に水素原子、ハロゲン原子、直鎖、分岐鎖または環状のアルキル基、直鎖、分岐鎖または環状のアルコキシ基、置換または未置換のアミノ基、置換または未置換のアリール基、あるいは置換または未置換のアラルキル基を表し、隣り合うＺ１〜Ｚ６は互いに結合して環を形成してもよい。〕【効果】本発明により、新規なトリアリールアミン化合物、および発光寿命が長く、耐久性に優れた有機電界発光素子を提供することが可能になる。【選択図】なし【特許請求の範囲】
【請求項１】
一般式（１）で表されるトリアリールアミン化合物。
【化１】
2006083073.tif 000022
〔式中、Ａｒ１〜Ａｒ３はそれぞれ独立に置換または未置換のアリール基を表し、Ｚ１〜Ｚ８はそれぞれ独立に水素原子、ハロゲン原子、直鎖、分岐鎖または環状のアルキル基、直鎖、分岐鎖または環状のアルコキシ基、置換または未置換のアミノ基、置換または未置換のアリール基、あるいは置換または未置換のアラルキル基を表す。また、Ｚ１〜Ｚ８の隣り合う基は、それぞれ隣接する基と共に環を形成していてもよい。〕
【請求項２】
Ａｒ１またはＡｒ２がアリール基で置換されたフェナントリル基である請求項１記載のトリアリールアミン化合物。
【請求項３】
Ａｒ１およびＡｒ２が置換または未置換のフェナントリル基ではない置換または未置換のアリール基である請求項１記載のトリアリールアミン化合物。
【請求項４】
ガラス転移点（Ｔｇ）が１３５〜３００℃である請求項１〜３記載のトリアリールアミン化合物。
【請求項５】
一対の電極間に、一般式（１）で表されるトリアリールアミン化合物を少なくとも1種含有する層を少なくとも一層挟持してなる有機電界発光素子。
【請求項６】
一般式（１）で表されるトリアリールアミン化合物を含有する層が、発光層である請求項４記載の有機電界発光素子。
【請求項７】
一般式（１）で表されるトリアリールアミン化合物を含有する層が、電荷注入輸送層である請求項４記載の有機電界発光素子。
【請求項８】
一対の電極間に、さらに、正孔注入輸送層を有する請求項４〜６のいずれかに記載の有機電界発光素子。
【請求項９】
一対の電極間に、さらに、電子注入輸送層を有する請求項４〜７のいずれかに記載の有機電界発光素子。
【発明の詳細な説明】
【技術分野】
【０００１】
本発明は、新規なトリアリールアミン化合物および該トリアリールアミン化合物を含有してなる有機電界発光素子に関する。
【背景技術】
【０００２】
近年、ディスプレイの発達に伴い、高精細、高輝度、高速応答性、低消費電力、広い視野角のディスプレイ材料が求められている。その一つとして、発光材料に有機材料を用いた有機電界発光素子（有機エレクトロルミネッセンス素子：有機ＥＬ素子）が有用であることが提案されている。
【０００３】
有機電界発光素子は蛍光性有機化合物を含む薄膜を、陽極と陰極間に挟持した構造を有し、該薄膜に電子および正孔（ホール）を注入して、再結合させることにより励起子（エキシントン）を生成させ、この励起子が失活する際に放出される光を利用して発光する素子である〔非特許文献１〕。有機電界発光素子は、数Ｖ〜数十Ｖ程度の直流の低電圧で発光が可能であり、種々の発光素子、表示素子等への応用が期待されている。しかしながら、有機電界発光素子は、一般に、発光寿命が短く、耐久性が実用上充分とは言えない。その理由の一つとして、有機電界発光素子が駆動時に熱を発生し、その熱により素子中の有機材料が劣化することが知られている。よって、有機電解発光素子の耐久性を向上させるためには各有機材料のガラス転移点（Ｔｇ）を高くすることが素子の耐久性を向上させ、発光寿命を伸ばすのに有効であると考えられている。この発光寿命及び耐久性を向上させる方法として、例えばトリアリールアミン化合物を用いた有機電界発光素子が提案されている（例えば、特許文献１および２）。しかしながら、これらの発光素子も充分満足できる発光寿命及び耐久性を有しているとは言いがたく、現在では、一層改良された新規な化合物が望まれている。
【特許文献１】特開２００４−２０３７６５号公報
【特許文献２】ＷＯ０２／３０１５９  Ａ１
【非特許文献１】Appl.Phys.Lett.,51,913（1987）
【発明の開示】
【発明が解決しようとする課題】
【０００４】
本発明の課題は、新規なトリアリールアミン化合物、及び該化合物を含有する新規な発光素子を提供することである。さらに詳しくは、例えば、有機電界発光素子の発光材料などに、好適に使用することができるトリアリールアミン化合物、及び該化合物を含有する有機電界発光素子を提供することである。
【課題を解決するための手段】
【０００５】
本発明者らは、上記課題を解決するために、種々のトリアリールアミン化合物、特に、有機電界発光素子の電荷注入輸送材料および発光層に好適に使用できるトリアリールアミン化合物に関して鋭意検討を行った結果、本発明を完成させるに至った。すなわち、本発明は、
<１>：一般式（１）で表されるトリアリールアミン化合物、
【０００６】
【化１】
2006083073.tif 000002
【０００７】
〔式中、Ａｒ１〜Ａｒ３はそれぞれ独立に置換または未置換のアリール基を表し、Ｚ１〜Ｚ８はそれぞれ独立に水素原子、ハロゲン原子、直鎖、分岐鎖または環状のアルキル基、直鎖、分岐鎖または環状のアルコキシ基、置換または未置換のアミノ基、置換または未置換のアリール基、あるいは置換または未置換のアラルキル基を表す。また、Ｚ１〜Ｚ８の隣り合う基は、それぞれ隣接する基と共に環を形成していてもよい。〕
【０００８】
<２>：一対の電極間に、一般式（１）で表されるトリアリールアミン化合物を少なくとも1種含有する層を少なくとも一層挟持してなる有機電界発光素子、
に関するものである。
【発明の効果】
【０００９】
本発明により、新規なトリアリールアミン化合物、および発光寿命が長く、耐久性に優れた有機電界発光素子を提供することが可能になる。
【発明を実施するための最良の形態】
【００１０】
以下、本発明に関し詳細に説明する。
【００１１】
本発明のトリアリールアミン化合物は一般式（１）で表される化合物である。
【００１２】
【化２】
2006083073.tif 000003
【００１３】
〔式中、Ａｒ１〜Ａｒ３はそれぞれ独立に置換または未置換のアリール基を表し、Ｚ１〜Ｚ８はそれぞれ独立に水素原子、ハロゲン原子、直鎖、分岐鎖または環状のアルキル基、直鎖、分岐鎖または環状のアルコキシ基、置換または未置換のアミノ基、置換または未置換のアリール基、あるいは置換または未置換のアラルキル基を表す。また、Ｚ１〜Ｚ８の隣り合う基は、それぞれ隣接する基と共に環を形成していてもよい。〕
【００１４】
一般式（１）で表される化合物において、Ａｒ１〜Ａｒ３はそれぞれ独立に置換または未置換のアリール基を表す。Ａｒ１〜Ａｒ３としては、好ましくは、それぞれ独立に、炭素数５〜３８の置換または未置換のアリール基であり、より好ましくは、炭素数６〜３２の置換または未置換のアリール基であり、さらに好ましくは、炭素数６〜２６の置換または未置換のアリール基である。
【００１５】
一般式（１）で表される化合物において、Ａｒ１〜Ａｒ３の置換または未置換のアリール基の具体例としては、例えば、フェニル基、ナフタレン−１−イル基、ナフタレン−２−イル基、アントラセン−２−イル基、アントラセン−９−イル基、フェナントレン−２−イル基、フェナントレン−９−イル基、フルオレン−９−イル基、キノリン−４−イル基、ピリジン−５−イル基、ピリジン−４−イル基、ピリジン−３−イル基、ピリジン−２−イル基、２−ベンゾチオフェニル基、２−ベンゾフリル基、２−ベンゾオキサゾリル基、２−ベンゾチアゾリル基、２−ベンゾイミダゾリル基、
【００１６】
４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−sec −ブチルフェニル基、２−sec −ブチルフェニル基、４−tert−ブチルフェニル基、３−tert−ブチルフェニル基、２−tert−ブチルフェニル基、４−ｎ−ペンチルフェニル基、４−イソペンチルフェニル基、
【００１７】
４−tert−ペンチルフェニル基、４−ｎ−ヘキシルフェニル基、４−ｎ−ヘプチルフェニル基、４−ｎ−オクチルフェニル基、４−（２’−エチルヘキシル）フェニル基、４−tert−オクチルフェニル基、４−ｎ−ノニルフェニル基、４−ｎ−デシルフェニル基、４−ｎ−ドデシルフェニル基、４−ｎ−テトラデシルフェニル基、４−ｎ−ヘキサデシルフェニル基、４−ｎ−オクタデシルフェニル基、４−シクロペンチルフェニル基、４−シクロヘキシルフェニル基、４−（４’−tert−ブチルシクロヘキシル）フェニル基、４−（４’−メチルシクロヘキシル）フェニル基、３−シクロヘキシルフェニル基、２−シクロヘキシルフェニル基、
【００１８】
４−エチルナフタレン−１−イル基、６−ｎ−ブチルナフタレン−２−イル基、１−フェニルナフタレン−２−イル基、９−メチルアントラセン−１０−イル基、９−tert−ブチルアントラセン−１０−イル基、１−フェニルフェナントレン−２−イル基、１０−フェニルフェナントレン−９−イル基、２，１０−ジフェニルフェナントレン−９−イル基、５，１０−ジフェニルフェナントレン−９−イル基、９，１０−ジフェニルフェナントレン−２−イル基、９，１０−ジフェニルフェナントレン−３−イル基、１０−（ナフタレン−１’−イル）フェナントレン−９−イル基、１０−（ナフタレン−２’−イル）フェナントレン−９−イル基、１０−（フェナントレン−９’−イル）フェナントレン−９−イル基、１０−（２’−メトキシフェニル）フェナントレン−９−イル基、１０−（３’−メトキシフェニル）フェナントレン−９−イル基、１０−（４’−メトキシフェニル）フェナントレン−９−イル基、１０−（２’−メチルフェニル）フェナントレン−９−イル基、１０−（３’−メチルフェニル）フェナントレン−９−イル基、１０−（４’−メチルフェニル）フェナントレン−９−イル基、ピレン−１−イル基、ピレン−２−イル基、
【００１９】
６−フェニルピレン−１−イル基、４−フェニルナフタレン−１−イル基、５−フェニルナフタレン−２−イル基、７−フェニルアントラセン−２−イル基、１０−フェニルアントラセン−９−イル基、
【００２０】
２，３−ジメチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、３，４，５−トリメチルフェニル基、２，４−ジエチルフェニル基、２，３，６−トリメチルフェニル基、２，４，６−トリメチルフェニル基、２，６−ジエチルフェニル基、２，６−ジイソプロピルフェニル基、２，６−ジイソブチルフェニル基、２，４−ジ−tert−ブチルフェニル基、２，５−ジ−tert−ブチルフェニル基、３，５−ジ−tert−ブチルフェニル基、２，４−ジネオペンチルフェニル基、２，５−ジ−tert−ペンチルフェニル基、４，６−ジ−tert−ブチル−２−メチルフェニル基、５−tert−ブチル−２−メチルフェニル基、４−tert−ブチル−２，６−ジメチルフェニル基、２，３，５，６−テトラメチルフェニル基、５−インダニル基、１，２，３，４−テトラヒドロ−５−ナフチル基、１，２，３，４−テトラヒドロ−６−ナフチル基、４−メトキシフェニル基、
【００２１】
３−メトキシフェニル基、２−メトキシフェニル基、４−エトキシフェニル基、２−エトキシフェニル基、３−ｎ−プロピルオキシフェニル基、４−イソプロピルオキシフェニル基、２−イソプロピルオキシフェニル基、４−ｎ−ブチルオキシフェニル基、４−イソブチルオキシフェニル基、２−イソブチルオキシフェニル基、２−sec −ブチルオキシフェニル基、４−ｎ−ペンチルオキシフェニル基、４−イソペンチルオキシフェニル基、２−イソペンチルオキシフェニル基、２−ネオペンチルオキシフェニル基、４−ｎ−ヘキシルオキシフェニル基、２−（２’−エチルブチルオキシ）フェニル基、４−ｎ−オクチルオキシフェニル基、４−ｎ−デシルオキシフェニル基、４−ｎ−ドデシルオキシフェニル基、４−ｎ−テトラデシルオキシフェニル基、４−ｎ−ヘキサデシルオキシフェニル基、４−ｎ−オクタデシルオキシフェニル基、４−シクロヘキシルオキシフェニル基、２−シクロヘキシルオキシフェニル基、２−メトキシ−ナフタレン−１−イル基、４−メトキシ−ナフタレン−１−イル基、４−ｎ−ブチルオキシ−ナフタレン−１−イル基、
【００２２】
５−エトキシナフタレン−１−イル基、６−エトキシナフタレン−２−イル基、６−ｎ−ブチルオキシナフタレン−２−イル基、６−ｎ−ヘキシルオキシナフタレン−２−イル基、７−メトキシナフタレン−２−イル基、７−ｎ−ブチルオキシナフタレン−２−イル基、２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブチルオキシフェニル基、２−メトキシ−４−メチルフェニル基、２−メトキシ−５−メチルフェニル基、２−メチル−４−メトキシフェニル基、３−メチル−４−メトキシフェニル基、３−メチル−５−メトキシフェニル基、３−エチル−５−メトキシフェニル基、２−メトキシ−４−エトキシフェニル基、２−メトキシ−６−エトキシフェニル基、３，４，５−トリメトキシフェニル基、４−フルオロフェニル基、３−フルオロフェニル基、２−フルオロフェニル基、４−クロロフェニル基、３−クロロフェニル基、２−クロロフェニル基、４−ブロモフェニル基、
【００２３】
２−ブロモフェニル基、４−クロロナフタレン−１−イル基、４−クロロナフタレン−２−イル基、６−ブロモナフタレン−２−イル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，５−ジブロモフェニル基、２，４，６−トリクロロフェニル基、２，３，６−トリブロモフェニル基、３，４，５−トリフルオロフェニル基、２，４−ジクロロ−ナフタレン−１−イル基、１，６−ジクロロナフタレン−２−イル基、２−フルオロ−４−メチルフェニル基、２−フルオロ−５−メチルフェニル基、３−フルオロ−２−メチルフェニル基、３−フルオロ−４−メチルフェニル基、４−フルオロ−２−メチルフェニル基、５−フルオロ−２−メチルフェニル基、２−クロロ−４−メチルフェニル基、２−クロロ−５−メチルフェニル基、
【００２４】
２−クロロ−６−メチルフェニル基、３−クロロ−２−メチルフェニル基、４−クロロ−２−メチルフェニル基、４−クロロ−３−メチルフェニル基、２−クロロ−４，６−ジメチルフェニル基、２−フルオロ−４−メトキシフェニル基、２−フルオロ−６−メトキシフェニル基、３−フルオロ−４−エトキシフェニル基、５−クロロ−２−メトキシフェニル基、６−クロロ−３−メトキシフェニル基、５−クロロ−２，４−ジメトキシフェニル基、２−クロロ−４−ニトロフェニル基、４−クロロ−２−ニトロフェニル基、４−トリフルオロメチルフェニル基、３−トリフルオロメチルフェニル基、２−トリフルオロメチルフェニル基、３，５−ビス（トリフルオロメチル）フェニル基、４−トリフルオロメチルオキシフェニル基、４−アリルフェニル基、２−アリルフェニル基、２−イソプロペニルフェニル基、４−ベンジルフェニル基、２−ベンジルフェニル基、４−（４’−メチルベンジル）フェニル基、４−クミルフェニル基、４−（４’−メトキシクミル）フェニル基、
【００２５】
４−フェニルフェニル基、３−フェニルフェニル基、２−フェニルフェニル基、４−（４’−メチルフェニル）フェニル基、４−（４’−エチルフェニル）フェニル基、４−（４’−イソプロピルフェニル）フェニル基、４−（４’−tert−ブチルフェニル）フェニル基、４−（４’−ｎ−ヘキシルフェニル）フェニル基、４−（４’−ｎ−オクチルフェニル）フェニル基、４−（４’−メトキシフェニル）フェニル基、４−（４’−エトキシフェニル）フェニル基、４−（４’−ｎ−ブトキシフェニル）フェニル基、２−（２’−メトキシフェニル）フェニル基、４−（４’−フルオロフェニル）フェニル基、４−（４’−クロロフェニル）フェニル基、３−メチル−４−フェニル基、２−メトキシ−５−フェニルフェニル基、３−メトキシ−４−フェニルフェニル基、４−メトキシメチルフェニル基、４−エトキシメチルフェニル基、４−ｎ−ブチルオキシメチルフェニル基、３−メトキシメチルフェニル基、４−（２’−メトキシエチル）フェニル基、４−（２’−エトキシエチルオキシ）フェニル基、４−（２’−ｎ−ブチルオキシエチルオキシ）フェニル基、
【００２６】
４−（３’−エトキシプロピルオキシ）フェニル基、４−ビニルオキシフェニル基、４−アリルオキシフェニル基、３−アリルオキシフェニル基、４−（４’−ペンテニルオキシ）フェニル基、４−アリルオキシナフタレン−１−イル基、４−アリルオキシメチルフェニル基、４−（２’−アリルオキシエチルオキシ）フェニル基、４−ベンジルオキシフェニル基、２−ベンジルオキシフェニル基、４−フェネチルオキシフェニル基、４−（４’−クロロベンジルオキシ）フェニル基、４−（４’−メチルベンジルオキシ）フェニル基、４−（４’−メトキシベンジルオキシ）フェニル基、４−（３’−エトキシベンジルオキシ）フェニル基、４−ベンジルオキシナフタレン−１−イル基、５−（４’−メチルベンジルオキシ）ナフタレン−１−イル基、６−ベンジルオキシナフタレン−２−イル基、６−（４’−メチルベンジルオキシ）ナフタレン−２−イル基、７−ベンジルオキシナフタレン−２−イル基、４−（ベンジルオキシメチル）フェニル基、４−（２’−ベンジルオキシエチルオキシ）フェニル基、４−フェニルオキシフェニル基、３−フェニルオキシフェニル基、２−フェニルオキシフェニル基、
【００２７】
４−（４’−メチルフェニルオキシ）フェニル基、４−（４’−メトキシフェニルオキシ）フェニル基、４−（４’−クロロフェニルオキシ）フェニル基、４−フェニルオキシナフタレン−１−イル基、６−フェニルオキシナフタレン−２−イル基、７−フェニルオキシナフタレン−２−イル基、４−フェニルオキシメチルフェニル基、４−（２’−フェニルオキシエトキシ）フェニル基、４−〔２’−（４’−メチルフェニルオキシ）エトキシ〕フェニル基、４−〔２’−（４’−メトキシフェニルオキシ）エトキシ〕フェニル基、４−〔２’−（４’−クロロフェニルオキシ）エトキシ〕フェニル基、４−アセチルフェニル基、３−アセチルフェニル基、２−アセチルフェニル基、４−エチルカルボニルフェニル基、２−エチルカルボニルフェニル基、４−ｎ−ブチルカルボニルフェニル基、４−ｎ−ヘキシルカルボニルフェニル基、４−ｎ−オクチルカルボニルフェニル基、４−シクロヘキシルカルボニルフェニル基、４−アセチルナフタレン−１−イル基、６−アセチルナフタレン−２−イル基、６−ｎ−ブチルカルボニルナフタレン−２−イル基、４−アリルカルボニルフェニル基、４−ベンジルカルボニルフェニル基、
【００２８】
４−（４’−メチルベンジル）カルボニルフェニル基、４−フェニルカルボニルフェニル基、４−（４’−メチルフェニル）カルボニルフェニル基、４−（４’−クロロフェニル）カルボニルフェニル基、４−フェニルカルボニルナフタレン−１−イル基、４−メトキシカルボニルフェニル基、２−メトキシカルボニルフェニル基、４−エトキシカルボニルフェニル基、３−エトキシカルボニルフェニル基、４−ｎ−プロピルオキシカルボニルフェニル基、４−ｎ−ブチルオキシカルボニルフェニル基、４−ｎ−ヘキシルオキシカルボニルフェニル基、４−ｎ−デシルオキシカルボニルフェニル基、４−シクロヘキシルオキシカルボニルフェニル基、４−エトキシカルボニルナフタレン−１−イル基、６−メトキシカルボニルナフタレン−２−イル基、６−ｎ−ブチルオキシカルボニルナフタレン−２−イル基、４−アリルオキシカルボニルフェニル基、４−ベンジルオキシカルボニルフェニル基、４−（４’−クロロベンジル）オキシカルボニルフェニル基、４−フェネチルオキシカルボニルフェニル基、６−ベンジルオキシカルボニルナフタレン−２−イル基、４−フェニルオキシカルボニルフェニル基、
【００２９】
４−（４’−エチルフェニル）オキシカルボニルフェニル基、４−（４’−クロロフェニル）オキシカルボニルフェニル基、４−（４’−エトキシフェニル）オキシカルボニルフェニル基、６−フェニルオキシカルボニルナフタレン−２−イル基、４−アセチルオキシフェニル基、３−アセチルオキシフェニル基、２−アセチルオキシフェニル基、４−エチルカルボニルオキシフェニル基、２−エチルカルボニルオキシフェニル基、４−ｎ−プロピルカルボニルオキシフェニル基、４−ｎ−ペンチルカルボニルオキシフェニル基、４−ｎ−オクチルカルボニルオキシフェニル基、４−シクロヘキシルカルボニルオキシフェニル基、３−シクロヘキシルカルボニルオキシフェニル基、４−アセチルオキシナフタレン−１−イル基、４−ｎ−ブチルカルボニルオキシナフタレン−１−イル基、５−アセチルオキシナフタレン−１−イル基、６−エチルカルボニルオキシナフタレン−２−イル基、７−アセチルオキシナフタレン−２−イル基、４−アリルカルボニルオキシフェニル基、４−ベンジルカルボニルオキシフェニル基、４−フェネチルカルボニルオキシフェニル基、６−ベンジルカルボニルオキシ−ナフタレン−２−イル基、
【００３０】
４−フェニルカルボニルオキシフェニル基、４−（４’−メチルフェニル）カルボニルオキシフェニル基、４−（２’−メチルフェニル）カルボニルオキシフェニル基、４−（４’−クロロフェニル）カルボニルオキシフェニル基、４−（２’−クロロフェニル）カルボニルオキシフェニル基、４−フェニルカルボニルオキシナフタレン−１−イル基、６−フェニルカルボニルオキシナフタレン−２−イル基、７−フェニルカルボニルオキシナフタレン−２−イル基、４−メチルチオフェニル基、２−メチルチオフェニル基、２−エチルチオフェニル基、３−エチルチオフェニル基、４−ｎ−プロピルチオフェニル基、２−イソプロピルチオフェニル基、４−ｎ−ブチルチオフェニル基、２−イソブチルチオフェニル基、２−ネオペンチルフェニル基、４−ｎ−ヘキシルチオフェニル基、４−ｎ−オクチルチオフェニル基、４−シクロヘキシルチオフェニル基、４−ベンジルチオフェニル基、３−ベンジルチオフェニル基、２−ベンジルチオフェニル基、４−（４’−クロロベンジルチオ）フェニル基、４−フェニルチオフェニル基、３−フェニルチオフェニル基、２−フェニルチオフェニル基、
【００３１】
４−（４’−メチルフェニルチオ）フェニル基、４−（３’−メチルフェニルチオ）フェニル基、４−（４’−メトキシフェニルチオ）フェニル基、４−（４’−クロロフェニルチオ）フェニル基、２−エチルチオナフタレン−１−イル基、４−メチルチオナフタレン−１−イル基、６−エチルチオナフタレン−２−イル基、６−フェニルチオナフタレン−２−イル基、４−ニトロフェニル基、３−ニトロフェニル基、２−ニトロフェニル基、３，５−ジニトロフェニル基、４−ニトロナフタレン−１−イル基、４−ホルミルフェニル基、３−ホルミルフェニル基、２−ホルミルフェニル基、４−ホルミルナフタレン−１−イル基、１−ホルミルナフタレン−２−イル基、４−ピロリジノフェニル基、４−ピペリジノフェニル基、４−モルフォリノフェニル基、４−（Ｎ−エチルピペラジノ）フェニル基、４−ピロリジノナフタレン−１−イル基、４−アミノフェニル基、３−アミノフェニル基、２−アミノフェニル基、４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、
【００３２】
２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−（Ｎ−ベンジルアミノ）フェニル基、４−（Ｎ−フェニルアミノ）フェニル基、２−（Ｎ−フェニルアミノ）フェニル基、４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、２−（Ｎ，Ｎ−ジメチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−ナフタレン−１−イル基、４−（Ｎ−ベンジル−Ｎ−フェニルアミノ）フェニル基、４−（Ｎ，Ｎ−ジフェニルアミノ）フェニル基、４−〔Ｎ−フェニル−Ｎ−（４−メチルフェニル）アミノ〕フェニル基、４−〔Ｎ，Ｎ−ジ（３’−メチルフェニル）アミノ〕フェニル基、４−〔Ｎ，Ｎ−ジ（４’−メチルフェニル）アミノ〕フェニル基、４−〔Ｎ，Ｎ−ジ（４’−メトキシフェニル）アミノ〕フェニル基、
【００３３】
２−（Ｎ，Ｎ−ジフェニルアミノ）フェニル基、４−[Ｎ−（ナフタレン−１−イル）−Ｎ−フェニルアミノ]フェニル基、４−[Ｎ−（アントラセン−２−イル）−Ｎ−フェニルアミノ]フェニル基、４−[Ｎ−（９−フェナントリル）−Ｎ−フェニルアミノ]フェニル基、４−[Ｎ，Ｎ−ジ（ナフタレン−１−イル）アミノ]フェニル基、４−[Ｎ−（ナフタレン−１−イル）−Ｎ−（９−フェナントリル）アミノ]フェニル基、４−[Ｎ−（２−メチルフェニル）−Ｎ−フェニルアミノ]フェニル基、４−[Ｎ−（ナフタレン−２−イル）−Ｎ−（９−フェナントリル）アミノ]フェニル基、４−[Ｎ，Ｎ−ジフェニルアミノ]−ナフタレン−１−イル基、
【００３４】
４−ヒドロキシフェニル基、３−ヒドロキシフェニル基、２−ヒドロキシフェニル基、４−メチル−３−ヒドロキシフェニル基、６−メチル−３−ヒドロキシフェニル基、２−ヒドロキシナフタレン−１−イル基、８−ヒドロキシナフタレン−１−イル基、４−ヒドロキシナフタレン−１−イル基、１−ヒドロキシナフタレン−２−イル基、６−ヒドロキシナフタレン−２−イル基、４−シアノフェニル基、２−シアノフェニル基、４−シアノナフタレン−１−イル基、６−シアノナフタレン−２−イル基、
【００３５】
フルオレン−２−イル基、９−メチルフルオレン−２−イル基、９，９−ジメチルフルオレン−２−イル基、９−エチルフルオレン−２−イル基、９，９−ジエチルフルオレン−２−イル基、９−イソプロピルフルオレン−２−イル基、９，９−ジイソプロピルフルオレン−２−イル基、９−tert−ブチルフルオレン−２−イル基、９，９−ジ−tert−ブチルフルオレン−２−イル基、９−シクロヘキシルフルオレン−２−イル基、９，９−ジシクロヘキシルフルオレン−２−イル基、９−フェニルフルオレン−２−イル基、９，９−ジフェニルフルオレンフルオレン−２−イル基、９−（ナフタレン−１’−イル）フルオレン−２−イル基、９，９−ジ（ナフタレン−１’−イル）フルオレン−２−イル基、
【００３６】
４−フェニルフルオレン−２−イル基、９−メチル−４−フェニルフルオレン−２−イル基、９，９−ジメチル−４−フェニルフルオレン−２−イル基、９−エチル−４−フェニルフルオレン−２−イル基、９，９−ジエチル−４−フェニルフルオレン−２−イル基、９−イソプロピル−４−フェニルフルオレン−２−イル基、９，９−ジイソプロピル−４−フェニルフルオレン−２−イル基、９−tert−ブチル−４−フェニルフルオレン−２−イル基、９，９−ジ−tert−ブチル−４−フェニルフルオレン−２−イル基、９−シクロヘキシル−４−フェニルフルオレン−２−イル基、９，９−ジシクロヘキシル−４−フェニルフルオレン−２−イル基、４，９−ジフェニルフルオレン−２−イル基、４，９，９−トリフェニルフルオレンフルオレン−２−イル基、４−フェニル−９−（ナフタレン−１’−イル）フルオレン−２−イル基、４−フェニル−９，９−ジ（ナフタレン−１’−イル）フルオレン−２−イル基、
【００３７】
７−tert−ブチルフルオレン−２−イル基、７−tert−ブチル−９−メチルフルオレン−２−イル基、７−tert−ブチル−９，９−ジメチルフルオレン−２−イル基、７−tert−ブチル−９−エチルフルオレン−２−イル基、７−tert−ブチル−９，９−ジエチルフルオレン−２−イル基、７−tert−ブチル−９−イソプロピルフルオレン−２−イル基、７−tert−ブチル−９，９−ジイソプロピルフルオレン−２−イル基、７，９−ジ−tert−ブチルフルオレン−２−イル基、７，９，９−トリ−tert−ブチルフルオレン−２−イル基、７−tert−ブチル−９−シクロヘキシルフルオレン−２−イル基、７−tert−ブチル−９，９−ジシクロヘキシルフルオレン−２−イル基、７−tert−ブチル−９−フェニルフルオレン−２−イル基、７−tert−ブチル−９，９−ジフェニルフルオレンフルオレン−２−イル基、７−tert−ブチル−９−（ナフタレン−１’−イル）フルオレン−２−イル基、７−tert−ブチル−９，９−ジ（ナフタレン−１’−イル）フルオレン−２−イル基、
【００３８】
７−フェニルフルオレン−２−イル基、７−フェニル−９−メチルフルオレン−２−イル基、７−フェニル−９，９−ジメチルフルオレン−２−イル基、７−フェニル−９−エチルフルオレン−２−イル基、７−フェニル−９，９−ジエチルフルオレン−２−イル基、７−フェニル−９−イソプロピルフルオレン−２−イル基、７−フェニル−９，９−ジイソプロピルフルオレン−２−イル基、７−フェニル−９−tert−ブチルフルオレン−２−イル基、７−フェニル−９，９−ジ−tert−ブチルフルオレン−２−イル基、７−フェニル−９−シクロヘキシルフルオレン−２−イル基、７−フェニル−９，９−ジシクロヘキシルフルオレン−２−イル基、７，９−ジフェニルフルオレン−２−イル基、７，９，９−トリフェニルフルオレンフルオレン−２−イル基、７−フェニル−９−（ナフタレン−１’−イル）フルオレン−２−イル基、７−フェニル−９，９−ジ（ナフタレン−１’−イル）フルオレン−２−イル基、
【００３９】
４−メトキシフルオレン−２−イル基、４−メトキシ−９−メチルフルオレン−２−イル基、４−メトキシ−９，９−ジメチルフルオレン−２−イル基、５−メトキシフルオレン−２−イル基、５−メトキシ−９−メチルフルオレン−２−イル基、５−メトキシ−９，９−ジメチルフルオレン−２−イル基、７−メトキシフルオレン−２−イル基、７−メトキシ−９−メチルフルオレン−２−イル基、７−メトキシ−９，９−ジメチルフルオレン−２−イル基、４−シアノフルオレン−２−イル基、４−シアノ−９−メチルフルオレン−２−イル基、４−シアノ−９，９−ジメチルフルオレン−２−イル基、４−フルオロフルオレン−２−イル基、４−フルオロ−９−メチルフルオレン−２−イル基、４−フルオロ−９，９−ジメチルフルオレン−２−イル基、７−トリフルオロメチルフルオレン−２−イル基、７−トリフルオロメチル−９−メチルフルオレン−２−イル基、７−トリフルオロメチル−９，９−ジメチルフルオレン−２−イル基、４−トリフルオロメチルフルオレン−２−イル基、４−トリフルオロメチル−９−メチルフルオレン−２−イル基、４−トリフルオロメチル−９，９−ジメチルフルオレン−２−イル基、などの置換または未置換のアリール基を挙げることができる。
【００４０】
一般式（１）で表されるトリアリールアミン化合物の好ましい形態としては、Ａｒ１またはＡｒ２がアリール基で置換されたフェナントリル基であるトリアリールアミン化合物またはＡｒ１およびＡｒ２が置換または未置換のフェナントリル基ではない置換または未置換のアリール基であるトリアリールアミン化合物である。
【００４１】
一般式（１）で表される化合物において、Ａｒ１またはＡｒ２がアリール基で置換されたフェナントリル基である場合、Ａｒ１およびＡｒ２としては、好ましくは、それぞれ独立に、炭素数３８以下の置換または未置換のアリール基で１位を置換されたフェナントレン−２−イル基、炭素数３８以下の置換または未置換のアリール基で９位および１０位を置換されたフェナントレン−２−イル基、炭素数３８以下の置換または未置換のアリール基で９位および１０位を置換されたフェナントレン−３−イル基、炭素数３８以下の置換または未置換のアリール基で１０位を置換されたフェナントレン−９−イル基、炭素数３８以下の置換または未置換のアリール基で５位および１０位を置換されたフェナントレン−９−イル基あるいは炭素数３８以下の置換または未置換のアリール基で２位および１０位を置換されたフェナントレン−９−イル基であり、より好ましくは、炭素数３２以下の置換または未置換のアリール基で９位および１０位を置換されたフェナントレン−２−イル基、炭素数３２以下の置換または未置換のアリール基で９位および１０位を置換されたフェナントレン−３−イル基、炭素数３２以下の置換または未置換のアリール基で１０位を置換されたフェナントレン−９−イル基であり、さらに好ましくは、炭素数２６以下の置換または未置換のアリール基で９位および１０位を置換されたフェナントレン−２−イル基、炭素数２６以下の置換または未置換のアリール基で９位および１２位を置換されたフェナントレン−３−イル基、炭素数２６以下の置換または未置換のアリール基で１０位を置換されたフェナントレン−９−イル基である。
【００４２】
本発明に係る一般式（１）で表される化合物において、Ａｒ１またはＡｒ２がアリール基で置換されたフェナントリル基である場合、Ａｒ１またはＡｒ２の具体例としては、１−フェニルフェナントレン−２−イル基、１０−フェニルフェナントレン−９−イル基、２，１０−ジフェニルフェナントレン−９−イル基、５，１０−ジフェニルフェナントレン−９−イル基、９，１０−ジフェニルフェナントレン−２−イル基、９，１０−ジフェニルフェナントレン−３−イル基、１０−（ナフタレン−１’−イル）フェナントレン−９−イル基、１０−（ナフタレン−２’−イル）フェナントレン−９−イル基、１０−（フェナントレン−９’−イル）フェナントレン−９−イル基、１０−（２’−メトキシフェニル）フェナントレン−９−イル基、１０−（３’−メトキシフェニル）フェナントレン−９−イル基、１０−（４’−メトキシフェニル）フェナントレン−９−イル基、１０−（２’−メチルフェニル）フェナントレン−９−イル基、１０−（３’−メチルフェニル）フェナントレン−９−イル基、１０−（４’−メチルフェニル）フェナントレン−９−イル基を挙げることができる。
【００４３】
一般式（１）で表される化合物において、Ａｒ１およびＡｒ２が置換または未置換のフェナントリル基ではない置換または未置換のアリール基である場合、Ａｒ１およびＡｒ２としては、好ましくは、それぞれ独立に、炭素数５〜３８の置換または未置換のアリール基であり、より好ましくは、炭素数６〜３２の置換または未置換のアリール基であり、さらに好ましくは、炭素数６〜２６の置換または未置換のアリール基である。但し、この場合、置換または未置換のフェナントリル基を除く。
【００４４】
本発明に係る一般式（１）で表される化合物において、Ａｒ１およびＡｒ２が置換または未置換のフェナントリル基ではない置換または未置換のアリール基である場合、Ａｒ１〜Ａｒ３の置換または未置換のアリール基の具体例としては前述のＡｒ１〜Ａｒ３として挙げた置換または未置換のアリール基を挙げることができる。但し、この場合、置換または未置換のフェナントリル基を除く。
【００４５】
Ｚ１〜Ｚ８はそれぞれ独立に水素原子、ハロゲン原子、直鎖、分岐鎖または環状のアルキル基、直鎖、分岐鎖または環状のアルコキシ基、置換または未置換のアミノ基、置換または未置換のアリール基、あるいは置換または未置換のアラルキル基を表し、Ｚ１〜Ｚ８の隣り合う基は、それぞれ隣接する基と共に環を形成していてもよい。
【００４６】
尚、アリール基とは、炭素環式芳香族化合物および複素環式芳香族基を表す。アラルキル基のアリール基も同様に炭素環式芳香族化合物および複素環式芳香族基を含む。
【００４７】
一般式（１）で表される化合物において、Ｚ１〜Ｚ８としては、好ましくは、それぞれ独立に、水素原子、ハロゲン原子、炭素数１〜１０の直鎖、分岐鎖または環状のアルキル基、炭素数１〜１０の直鎖、分岐鎖または環状のアルコキシ基、未置換のアミノ基、炭素数１〜２０の直鎖、分岐鎖または環状のアルキル基で置換されたアミノ基、炭素数５〜２０の置換または未置換のアリール基で置換されたアミノ基、あるいは炭素数６〜２１の置換または未置換のアラルキル基で置換されたアミノ基、炭素数５〜２５の置換または未置換のアリール基、あるいは炭素数６〜１６の置換または未置換のアラルキル基であり、
【００４８】
より好ましくは、水素原子、ハロゲン原子、炭素数１〜８の直鎖、分岐鎖または環状のアルキル基、炭素数１〜８の直鎖、分岐鎖または環状のアルコキシ基、炭素数６〜１２の置換または未置換のアリール基で置換されたアミノ基、あるいは炭素数７〜１９の置換または未置換のアラルキル基で置換されたアミノ基、炭素数６〜１８の置換または未置換のアリール基、あるいは炭素数７〜１３の置換または未置換のアラルキル基であり、
【００４９】
さらに好ましくは、水素原子、ハロゲン原子、炭素数１〜４の直鎖、分岐鎖または環状のアルキル基、炭素数１〜４の直鎖、分岐鎖または環状のアルコキシ基、炭素数６〜１０の置換または未置換のアリール基で置換されたアミノ基、炭素数６〜１２の置換または未置換のアリール基、あるいは炭素数７〜１３の置換または未置換のアラルキル基である。
【００５０】
一般式（１）で表される化合物において、Ｚ１〜Ｚ８のハロゲン原子としては、フッ素原子、塩素原子、臭素原子等を挙げることができる。
【００５１】
一般式（１）で表される化合物において、Ｚ１〜Ｚ８の直鎖、分岐鎖または環状のアルキル基の具体例としては、例えば、メチル基、エチル基、ｎ−プロピル基、イソプロピル基、ｎ−ブチル基、イソブチル基、sec-ブチル基、tert−ブチル基、ｎ−ペンチル基、イソペンチル基、ネオペンチル基、tert−ペンチル基、ｎ−ヘキシル基、１−メチルペンチル基、４−メチル−２−ペンチル基、２−エチルブチル基、ｎ−ヘプチル基、１−メチルヘキシル基、ｎ−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、１−ヘプチルオクチル基、ｎ−ヘキサデシル基、ｎ−ヘプタデシル基、１−オクチルノニル基、ｎ−オクタデシル基、１−ノニルデシル基、
【００５２】
１−デシルウンデシル基、ｎ−エイコシル基、ｎ−ドコシル基、ｎ−テトラコシル基、シクロヘキシルメチル基、（１−イソプロピルシクロヘキシル）メチル基、２−シクロヘキシルエチル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、シクロペンチル基、１−メチルシクロペンチル基、シクロヘキシル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、
【００５３】
シクロヘプチル基、シクロオクチル基、シクロデシル基、シクロドデシル基、シクロテトラデシル基、メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−ｎ−プロピルオキシエチル基、２−イソプロピルオキシエチル基、２−ｎ−ブチルオキシエチル基、２−ｎ−ペンチルオキシエチル基、２−ｎ−ヘキシルオキシエチル基、２−（２’−エチルブチルオキシ）エチル基、２−ｎ−ヘプチルオキシエチル基、２−ｎ−オクチルオキシエチル基、２−（２’−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、
【００５４】
３−エトキシプロピル基、３−ｎ−プロピルオキシプロピル基、３−イソプロピルオキシプロピル基、３−（ｎ−ブチルオキシ）プロピル基、３−（ｎ−ペンチルオキシ）プロピル基、３−（ｎ−ヘキシルオキシ）プロピル基、３−（２’−エチルブチルオキシ）プロピル基、３−（ｎ−オクチルオキシ）プロピル基、３−（２’−エチルヘキシルオキシ）プロピル基、３−（ｎ−デシルオキシ）プロピル基、３−（ｎ−ドデシルオキシ）プロピル基、３−（ｎ−テトラデシルオキシ）プロピル基、３−シクロヘキシルオキシプロピル基、４−メトキシブチル基、４−エトキシブチル基、４−ｎ−プロピルオキシブチル基、４−イソプロピルオキシブチル基、４−ｎ−ブチルオキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、５−エトキシペンチル基、
【００５５】
５−ｎ−プロピルオキシペンチル基、６−エトキシヘキシル基、６−イソプロピルオキシヘキシル基、６−ｎ−ブチルオキシヘキシル基、６−ｎ−ヘキシルオキシヘキシル基、６−ｎ−デシルオキシヘキシル基、４−メトキシシクロヘキシル基、７−エトキシヘプチル基、７−イソプロピルオキシヘプチル基、８−メトキシオクチル基、１０−メトキシデシル基、１０−ｎ−ブチルオキシデシル基、１２−エトキシドデシル基、１２−イソプロピルオキシドデシル基、テトラヒドロフルフリル基、２−（２’−メトキシエトキシ）エチル基、２−（２’−エトキシエトキシ）エチル基、２−（２’−ｎ−ブチルオキシエトキシ）エチル基、３−（２’−エトキシエトキシ）プロピル基、２−アリルオキシエチル基、２−（４’−ペンテニルオキシ）エチル基、３−アリルオキシプロピル基、３−（２’−ヘキセニルオキシ）プロピル基、３−（２’−ヘプテニルオキシ）プロピル基、
【００５６】
３−（１’−シクロヘキセニルオキシ）プロピル基、４−アリルオキシブチル基、ベンジルオキシメチル基、２−ベンジルオキシエチル基、２−フェネチルオキシエチル基、２−（４’−メチルベンジルオキシ）エチル基、２−（２’−メチルベンジルオキシ）エチル基、２−（４’−フルオロベンジルオキシ）エチル基、２−（４’−クロロベンジルオキシ）エチル基、３−ベンジルオキシプロピル基、３−（４’−メトキシベンジルオキシ）プロピル基、４−ベンジルオキシブチル基、２−（ベンジルオキシメトキシ）エチル基、２−（４’−メチルベンジルオキシメトキシ）エチル基、フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、２−クロロフェニルオキシメチル基、
【００５７】
２−フェニルオキシエチル基、２−（４’−メチルフェニルオキシ）エチル基、２−（４’−エチルフェニルオキシ）エチル基、２−（４’−メトキシフェニルオキシ）エチル基、２−（４’−クロロフェニルオキシ）エチル基、２−（４’−ブロモフェニルオキシ）エチル基、２−（１’−ナフチルオキシ）エチル基、２−（２’−ナフチルオキシ）エチル基、３−フェニルオキシプロピル基、３−（２’−ナフチルオキシ）プロピル基、４−フェニルオキシブチル基、４−（２’−エチルフェニルオキシ）ブチル基、５−（４’−tert−ブチルフェニルオキシ）ペンチル基、６−（２’−クロロフェニルオキシ）ヘキシル基、８−フェニルオキシオクチル基、１０−フェニルオキシデシル基、１０−（３’−クロロフェニルオキシ）デシル基、２−（２’−フェニルオキシエトキシ）エチル基、３−（２’−フェニルオキシエトキシ）プロピル基、４−（２’−フェニルオキシエトキシ）ブチル基、
【００５８】
ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２’−メトキシエチルチオ）エチル基、４−（３’−エトキシプロピルチオ）ブチル基、２−（２’−エチルチオエチルチオ）エチル基、２−アリルチオエチル基、２−ベンジルチオエチル基、３−（４’−メチルベンジルチオ）プロピル基、４−ベンジルチオブチル基、
【００５９】
２−（２’−ベンジルオキシエチルチオ）エチル基、３−（３’−ベンジルチオプロピルチオ）プロピル基、２−フェニルチオエチル基、２−（４’−メトキシフェニルチオ）エチル基、２−（２’−フェニルオキシエチルチオ）エチル基、３−（２’−フェニルチオエチルチオ）プロピル基、フルオロメチル基、３−フルオロプロピル基、６−フルオロヘキシル基、８−フルオロオクチル基、トリフルオロメチル基、１，１−ジヒドロ−パーフルオロエチル基、１，１−ジヒドロ−パーフルオロ−ｎ−プロピル基、１，１，３−トリヒドロ−パーフルオロ−ｎ−プロピル基、１，１−ジヒドロ−パーフルオロ−ｎ−ブチル基、１，１−ジヒドロ−パーフルオロ−ｎ−ペンチル基、１，１−ジヒドロ−パーフルオロ−ｎ−ヘキシル基、６−フルオロヘキシル基、４−フルオロシクロヘキシル基、
【００６０】
１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、１，１−ジヒドロ−パーフルオロ−ｎ−テトラデシル基、１，１−ジヒドロ−パーフルオロ−ｎ−ヘキサデシル基、パーフルオロ−ｎ−ヘキシル基、ジクロロメチル基、２−クロロエチル基、３−クロロプロピル基、４−クロロシクロヘキシル基、７−クロロヘプチル基、８−クロロオクチル基、２，２，２−トリクロロエチル基、２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、１０−ヒドロキシデシル基、１２−ヒドロキシドデシル基、２−ヒドロキシシクロヘキシル基などの直鎖、分岐鎖または環状のアルキル基を挙げることができる。
【００６１】
一般式（１）で表される化合物において、Ｚ１〜Ｚ８の直鎖、分岐鎖または環状のアルコキシ基の具体例としては、例えば、Ｚ１〜Ｚ８の直鎖、分岐鎖または環状のアルキル基の具体例として挙げた直鎖、分岐鎖または環状のアルキル基に酸素原子が結合した形式で表される直鎖、分岐鎖または環状のアルコキシ基を挙げることができる。
【００６２】
Ｚ１〜Ｚ８がアミノ基である場合、アミノ基は置換基を有していてもよく、炭素数１〜２０のアルキル基、炭素数５〜２０のアリール基、あるいは、炭素数６〜２１のアラルキル基などの置換基で単置換あるいは二置換されていてもよい。
【００６３】
一般式（１）で表される化合物において、Ｚ１〜Ｚ８の置換または未置換のアミノ基としては、例えば、アミノ基、Ｎ−メチルアミノ基、Ｎ−エチルアミノ基、Ｎ−ｎ−プロピルアミノ基、Ｎ−イソプロピルアミノ基、Ｎ−ｎ−ブチルアミノ基、Ｎ−イソブチルアミノ基、Ｎ−sec-ブチルアミノ基、Ｎ−tert-ブチルアミノ基、Ｎ−ｎ−ペンチルアミノ基、Ｎ−シクロペンチルアミノ基、Ｎ−ｎ−ヘキシルアミノ基、Ｎ−シクロヘキシルアミノ基、Ｎ−ベンジルアミノ基、Ｎ−フェネチルアミノ基、
【００６４】
Ｎ，Ｎ−ジメチルアミノ基、Ｎ，Ｎ−ジエチルアミノ基、Ｎ，Ｎ−ジ−ｎ−プロピルアミノ基、Ｎ，Ｎ−ジ−イソプロピルアミノ基、Ｎ，Ｎ−ジ−ｎ−ブチルアミノ基、Ｎ，Ｎ−ジ−イソブチルアミノ基、Ｎ，Ｎ−ジ−sec-ブチルアミノ基、Ｎ，Ｎ−ジ−ｎ−ペンチルアミノ基、Ｎ，Ｎ−ジシクロペンチルアミノ基、Ｎ，Ｎ−ジシクロヘキシルアミノ基、Ｎ，Ｎ−ジベンジルアミノ基、Ｎ，Ｎ−ジフェネチルアミノ基、Ｎ−メチル−Ｎ−エチルアミノ基、Ｎ−メチル−Ｎ−ｎ−プロピルアミノ基、Ｎ−メチル−Ｎ−イソプロピルアミノ基、Ｎ−メチル−Ｎ−ｎ−ブチルアミノ基、Ｎ−メチル−Ｎ−tert-ブチルアミノ基、Ｎ−メチル−Ｎ−シクロペンチルアミノ基、Ｎ−メチル−Ｎ−シクロヘキシルアミノ基、Ｎ−メチル−Ｎ−ベンジルアミノ基、
【００６５】
Ｎ−メチル−Ｎ−フェネチルアミノ基、Ｎ−エチル−Ｎ−tert-ブチルアミノ基、Ｎ−エチル−Ｎ−シクロヘキシルアミノ基、Ｎ−エチル−Ｎ−ベンジルアミノ基、Ｎ−イソプロピル−Ｎ−シクロペンチルアミノ基、Ｎ−イソプロピル−Ｎ−シクロヘキシルアミノ基、Ｎ−イソプロピル−Ｎ−ベンジルアミノ基、Ｎ−tert-ブチル−Ｎ−シクロヘキシルアミノ基、Ｎ−tert-ブチル−Ｎ−ベンジルアミノ基、Ｎ−シクロペンチル−Ｎ−ベンジルアミノ基、Ｎ−シクロヘキシル−Ｎ−ベンジルアミノ基、
【００６６】
Ｎ−フェニルアミノ基、Ｎ−（ナフタレン−１−イル）アミノ基、Ｎ−（ナフタレン−２−イル）アミノ基、Ｎ−（アントラセン−２−イル）アミノ基、Ｎ−（アントラセン−９−イル）アミノ基、Ｎ−（ピレン−１−イル）アミノ基、Ｎ−（ピレン−２−イル）アミノ基、Ｎ−（フェナントレン−９−イル）アミノ基、Ｎ−（フェナントレン−２−イル）基、Ｎ−（４−フェニルフェニル）アミノ基、Ｎ−（３−フェニルフェニル）アミノ基、Ｎ−（２−フェニルフェニル）アミノ基、
【００６７】
Ｎ−（４−メチルフェニル）アミノ基、Ｎ−（３−メチルフェニル）アミノ基、Ｎ−（２−メチルフェニル）アミノ基、Ｎ−（４−メトキシフェニル）アミノ基、Ｎ−（３−メトキシフェニル）アミノ基、Ｎ−（２−メトキシフェニル）アミノ基、Ｎ−（４−フルオロフェニル）アミノ基、Ｎ−（３−フルオロフェニル）アミノ基、Ｎ−（２−フルオロフェニル）アミノ基、
【００６８】
Ｎ，Ｎ−ジフェニルアミノ基、Ｎ，Ｎ−ジ（ナフタレン−１−イル）アミノ基、Ｎ，Ｎ−ジ（ナフタレン−２−イル）アミノ基、Ｎ，Ｎ−ジ（４−フェニルフェニル）アミノ基、Ｎ，Ｎ−（４−メチルフェニル）アミノ基、Ｎ，Ｎ−ジ（３−メチルフェニル）アミノ基、Ｎ−フェニル−Ｎ−（ナフタレン−１−イル）アミノ基、Ｎ−フェニル−Ｎ−（ナフタレン−２−イル）アミノ基、Ｎ−フェニル−Ｎ−（４−フェニルフェニル）アミノ基、Ｎ−（フェナントレン−９−イル）−Ｎ−フェニルアミノ基、Ｎ−（フェナントレン−２−イル）−Ｎ−フェニルアミノ基、Ｎ−（ナフタレン−１−イル）−Ｎ−（ナフタレン−２−イル）アミノ基、Ｎ−（アントラセン−２−イル）−Ｎ−フェニルアミノ基、Ｎ−（アントラセン−９−イル）−Ｎ−フェニルアミノ基、Ｎ−フェニル−Ｎ−（ピレン−１−イル）アミノ基、Ｎ−（アントラセン−２−イル）−Ｎ−（ナフタレン−１−イル）アミノ基、Ｎ−（アントラセン−９−イル）−Ｎ−（ナフタレン−１−イル）アミノ基、Ｎ−カルバゾリル基、３−tert−ブチル−Ｎ−カルバゾリル基を挙げることができる。
【００６９】
一般式（１）で表される化合物において、Ｚ１〜Ｚ８の置換または未置換のアリール基の具体例としては、前述のＡｒ１〜Ａｒ３の置換または未置換のアリール基の具体例として挙げた置換または未置換のアリール基を挙げることができる。
【００７０】
一般式（１）で表される化合物において、Ｚ１〜Ｚ８の置換または未置換のアラルキル基の具体例としては、例えば、ベンジル基、α−メチルベンジル基、α−エチルベンジル基、フェネチル基、α−メチルフェネチル基、β−メチルフェネチル基、α，α−ジメチルベンジル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−tert−ブチルベンジル基、２−tert−ブチルベンジル基、４−tert−ペンチルベンジル基、４−シクロヘキシルベンジル基、４−ｎ−オクチルベンジル基、４−tert−オクチルベンジル基、４−アリルベンジル基、４−ベンジルベンジル基、４−フェネチルベンジル基、４−フェニルベンジル基、４−（４’−メチルフェニル）ベンジル基、４−メトキシベンジル基、２−メトキシベンジル基、２−エトキシベンジル基、４−ｎ−ブトキシベンジル基、４−ｎ−ヘプチルオキシベンジル基、４−ｎ−デシルオキシベンジル基、４−ｎ−テトラデシルオキシベンジル基、４−ｎ−ヘプタデシルオキシベンジル基、３，４−ジメトキシベンジル基、４−メトキシメチルベンジル基、４−イソブチルオキシメチルベンジル基、４−アリルオキシベンジル基、４−ビニルオキシメチルベンジル基、４−ベンジルオキシベンジル基、４−フェネチルオキシベンジル基、４−フェニルオキシベンジル基、３−フェニルオキシベンジル基、４−ヒドロキシベンジル基、３−ヒドロキシベンジル基、２−ヒドロキシベンジル基、４−ヒドロキシ−３−メトキシベンジル基、４−フルオロベンジル基、２−フルオロベンジル基、４−クロロベンジル基、３−クロロベンジル基、２−クロロベンジル基、３，４−ジクロロベンジル基、ジフェニルメチル基などの置換または未置換のアラルキル基を挙げることができる。
【００７１】
本発明に係る一般式（１）で表されるトリアリールアミン化合物の中には、比較的耐熱性が高いという特徴を有する、例えば、ガラス転移点（Ｔｇ）が１３０℃〜３００℃である化合物が存在する。このような化合物は、例えば有機電界発光素子に用いる素材としては好適である。
【００７２】
有機電界発光素子の素材として本発明に係る一般式（１）で表されるトリアリールアミン化合物を用いる場合、Ｔｇが１３０℃〜３００℃であることが好ましく、１３５℃〜３００℃であることがより好ましく、１４０℃〜２５０℃であることがさらに好ましい。
【００７３】
本発明に係る一般式（１）で表されるトリアリールアミン化合物の具体例としては、例えば、以下の第１表〜第１５表（表１〜表１５）に示す化合物を挙げることができるが、本発明はこれらに限定されるものではない。
【００７４】
【表１】
2006083073.tif 000004
【００７５】
【表２】
2006083073.tif 000005
【００７６】
【表３】
2006083073.tif 000006
【００７７】
【表４】
2006083073.tif 000007
【００７８】
【表５】
2006083073.tif 000008
【００７９】
【表６】
2006083073.tif 000009
【００８０】
【表７】
2006083073.tif 000010
【００８１】
【表８】
2006083073.tif 000011
【００８２】
【表９】
2006083073.tif 000012
【００８３】
【表１０】
2006083073.tif 000013
【００８４】
【表１１】
2006083073.tif 000014
【００８５】
【表１２】
2006083073.tif 000015
【００８６】
【表１３】
2006083073.tif 000016
【００８７】
【表１４】
2006083073.tif 000017
【００８８】
【表１５】
2006083073.tif 000018
【００８９】
本発明の一般式（１）で表されるトリアリールアミン化合物は、例えば、下記に示す工程（化３）により製造することができる。
【００９０】
【化３】
2006083073.tif 000019
【００９１】
〔式中、Ａｒ１〜Ａｒ３およびＺ１〜Ｚ８は一般式（１）と同様の意味を表し、Ｘはハロゲン原子を表す。〕
【００９２】
すなわち、一般式（Ａ）で表されるハロゲノフェナントレン誘導体と一般式（Ｂ）で表されるアリールアミン誘導体を、パラジウム触媒［例えば、酢酸パラジウム／トリ−tert−ブチルホスフィン、酢酸パラジウム／トリフェニルホスフィン、トリス（ジベンジリデンアセトン）ジパラジウム／トリ−tert−ブチルホスフィン］及び塩基（例えば、ナトリウム−tert−ブトキシド、炭酸カリウム、炭酸セシウム、カリウム−tert−ブトキシド）の存在下に反応させることにより製造することができる。あるいは、銅化合物［例えば、銅粉、塩化銅、ヨウ化銅］及び塩基（例えば、ナトリウム−tert−ブトキシド、炭酸カリウム、炭酸セシウム、カリウム−tert−ブトキシド）の存在下に反応させることにより製造することができる。
【００９３】
尚、一般式（Ａ）で表される化合物は、例えば、以下の工程（化４）により製造することができる。
【００９４】
【化４】
2006083073.tif 000020
【００９５】
〔式中、Ａｒ１〜Ａｒ３およびＺ１〜Ｚ８は一般式（１）と同様の意味を表し、Ｈは水素原子を表し、Ｘはハロゲン原子を表す。〕
【００９６】
すなわち、一般式（Ｃ）で表されるハロゲノフェナントレン誘導体と一般式（Ｄ）で表されるアリールホウ酸誘導体を、パラジウム触媒〔例えば、テトラキス（トリフェニルホスフィン）パラジウム、トリス（ジベンジリデンアセトン）ジパラジウム〕、および塩基（例えば、炭酸カリウム、炭酸ナトリウム、トリエチルアミン、ピリジン）の存在下に反応させることにより、一般式（Ｅ）で表されるアリールフェナントレン誘導体を製造できる。その後、一般式（Ｅ）で表されるアリールフェナントレン誘導体にハロゲン化剤[例えば、臭素、Ｎ−クロロスクシンイミド、Ｎ−ブロモスクシンイミド、Ｎ−ヨードスクシンイミド]を作用させることにより、一般式（Ａ）で表されるハロゲノフェナントレン誘導体を製造できる。
【００９７】
次に本発明の有機電界発光素子について説明する。有機電界発光素子は、通常一対の電極間に少なくとも１種の発光成分を含有する発光層を少なくとも一層挟持してなるものである。発光層に使用する化合物の正孔注入および正孔輸送、電子注入および電子輸送の各機能レベルを考慮し、所望に応じて、正孔注入成分を含有する正孔注入輸送層および／または電子注入輸送成分を含有する電子注入輸送層を設けることもできる。
【００９８】
本発明の有機電界発光素子は、一対の電極間に、一般式（１）で表されるトリアリールアミン化合物を少なくとも１種含有する層を少なくとも一層挟持してなるものである。本発明の有機電界発光素子において、一般式（１）で表されるトリアリールアミン化合物を含有する層は好ましくは、発光層または電荷注入輸送層である。本発明の有機電界発光素子において電荷注入輸送層とは正孔注入輸送層および電子注入輸送層を表す。
【００９９】
例えば、発光層に使用する化合物の正孔注入機能、正孔輸送機能および／または電子注入機能、電子輸送機能が良好な場合には、発光層が正孔注入輸送層および／または電子注入輸送層を兼ねた型の素子構成として一層型の素子構成とすることができる。また、発光層が正孔注入機能および／または正孔輸送機能に乏しい場合には発光層の陽極側に正孔注入輸送層を設けた二層型の素子構成、発光層が電子注入機能および／または電子輸送機能に乏しい場合には発光層の陰極側に電子注入輸送層を設けた二層型の素子構成とすることができる。さらには発光層を正孔注入輸送層と電子注入輸送層で挟み込んだ構成の三層型の素子構成とすることも可能である。
【０１００】
また、正孔注入輸送層、電子注入輸送層および発光層のそれぞれの層は、一層構造であっても多層構造であってもよく、正孔注入輸送層および電子注入輸送層は、それぞれの層において、注入機能を有する層と輸送機能を有する層を別々に設けて構成することもできる。
【０１０１】
本発明の有機電界発光素子において一般式（１）で表されるトリアリールアミン化合物は、正孔注入輸送層および／または発光層の構成成分として使用することが好ましく、発光層の構成成分として使用することがより好ましい。
【０１０２】
本発明の有機電界発光素子において、一般式（１）で表されるトリアリールアミン化合物は、単独で使用してもよく、また複数併用してもよい。
【０１０３】
本発明の有機電界発光素子の構成としては、特に限定されるものではないが、例えば、（ＥＬ−１）陽極／正孔注入輸送層／発光層／電子注入輸送層／陰極型素子（図１）、（ＥＬ−２）陽極／正孔注入輸送層／発光層／陰極型素子（図２）、（ＥＬ−３）陽極／発光層／電子注入輸送層／陰極型素子（図３）、（ＥＬ−４）陽極／発光層／陰極型素子（図４）、などを挙げることができる。さらには、発光層を電子注入輸送層で挟み込んだ形の（ＥＬ−５）陽極／正孔注入輸送層／電子注入輸送層／発光層／電子注入輸送層／陰極型素子（図５）とすることもできる。また、（ＥＬ−４）の型の素子構成としては、発光層として発光成分を一層形態で一対の電極間に挟持させた型の素子、（ＥＬ−６）発光層として正孔注入輸送成分、発光成分および電子注入成分を混合させた一層形態で一対の電極間に挟持させた型の素子（図６）、（ＥＬ−７）発光層として正孔注入輸送成分および発光成分を混合させた一層形態で一対の電極間に挟持させた型の素子（図７）、（ＥＬ−８）発光層として発光成分および電子注入成分を混合させた一層形態で一対の電極間に挟持させた型の素子（図８）のいずれであってもよい。
【０１０４】
本発明の有機電界発光素子は、これらの素子構成に限定されるものではなく、それぞれの型の素子において、正孔注入輸送層、発光層、電子注入輸送層を複数設けることも可能である。また、それぞれの型の素子において、正孔注入輸送層を発光層との間に、正孔注入輸送成分と発光成分の混合層および／または発光層と電子注入輸送層との間に、発光成分と電子注入輸送成分の混合層を設けることもできる。
【０１０５】
好ましい有機電界発光素子の構成は、（ＥＬ−１）型素子、（ＥＬ−２）型素子、（ＥＬ−５）型素子、（ＥＬ−６）型素子または（ＥＬ−７）型素子であり、より好ましくは、（ＥＬ−１）型素子、（ＥＬ−２）型素子または（ＥＬ−７）型素子である。
【０１０６】
以下、本発明の有機電界発光素子の構成要素に関し、詳細に説明する。なお、例として（図１）に示す（ＥＬ−１）陽極／正孔注入輸送層／発光層／電子注入輸送層／陰極型素子を取り上げて説明する。
【０１０７】
（図１）において、１は基板、２は陽極、３は正孔注入輸送層、４は発光層、５は電子注入輸送層、６は陰極、７は電源を示す。
【０１０８】
本発明の有機電界発光素子は基板１に支持されていることが好ましく、基板としては、特に限定されるものではないが、透明ないし半透明である基板が好ましく、材質としては、ソーダライムガラス、ボロシリケートガラス等のガラスおよびポリエステル、ポリカーボネート、ポリスルホン、ポリエーテルスルホン、ポリアクリレート、ポリメチルメタクリレート、ポリプロピレン、ポリエチレン等の透明性高分子が挙げられる。また、半透明プラスチックシート、石英、透明セラミックスあるいはこれらを組み合わせた複合シートからなる基板を使用することもできる。さらに、基板に、例えば、カラーフィルター膜、色変換膜、誘電体反射膜を組み合わせて、発光色をコントロールすることもできる。
【０１０９】
陽極２としては、仕事関数の比較的大きい金属、合金または導電性化合物を電極材料として使用することが好ましい。陽極に使用する電極材料としては、例えば、金、白金、銀、銅、コバルト、ニッケル、パラジウム、バナジウム、タングステン、酸化インジウム（Ｉｎ２Ｏ３）、酸化錫（ＳｎＯ２）、酸化亜鉛、ＩＴＯ（インジウム・チン・オキサイド：Ｉｎｄｉｕｍ  Ｔｉｎ  Ｏｘｉｄｅ）、ポリチオフェン、ポリピロールなどを挙げることができる。これらの電極材料は単独で使用してもよく、あるいは複数併用してもよい。
陽極は、これらの電極材料を、例えば、蒸着法、スパッタリング法等の方法により、基板の上に形成することができる。
【０１１０】
また、陽極は一層構造であってもよく、あるいは多層構造であってもよい。陽極のシート電気抵抗は、好ましくは、数百Ω以下、より好ましくは、５〜５０Ω程度に設定する。
陽極の厚みは使用する電極材料の材質にもよるが、一般に、５〜１０００ｎｍ程度、より好ましくは、１０〜５００ｎｍ程度に設定する。
【０１１１】
正孔注入輸送層３は、陽極からの正孔（ホール）の注入を容易にする機能、および注入された正孔を輸送する機能を有する化合物を含有する層である。
【０１１２】
正孔注入輸送層は、一般式（１）で表されるトリアリールアミン化合物、または他の正孔注入輸送機能を有する化合物（例えば、フタロシアニン誘導体、トリアリールアミン誘導体、トリアリールメタン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾールなど）を少なくとも1種使用して形成することができる。
正孔注入輸送機能を有する化合物は、単独で使用してもよく、または複数併用してもよい。
【０１１３】
本発明の有機電界発光素子は、好ましくは、正孔注入輸送層に一般式（１）で表されるトリアリールアミン化合物を含有する。本発明の有機電界発光素子において使用することができる。本発明の一般式（１）で表されるトリアリールアミン化合物以外の正孔注入輸送機能を有する化合物としては、トリアリールアミン誘導体、例えば、４，４’−ビス〔Ｎ−フェニル−Ｎ−（４”−メチルフェニル）アミノ〕−１，１’−ビフェニル、４，４’−ビス〔Ｎ−フェニル−Ｎ−（３”−メチルフェニル）アミノ〕−１，１’−ビフェニル、４，４’−ビス〔Ｎ−フェニル−Ｎ−（３”−メトキシフェニル）アミノ〕−１，１’−ビフェニル、４，４’−ビス〔Ｎ−フェニル−Ｎ−（１”−ナフチル）アミノ〕−１，１’−ビフェニル、３，３’−ジメチル−４，４’−ビス〔Ｎ−フェニル−Ｎ−（３”−メチルフェニル）アミノ〕−１，１’−ビフェニル、１，１−ビス〔４’−［Ｎ，Ｎ−ジ（４”−メチルフェニル）アミノ］フェニル〕シクロヘキサン、９，１０−ビス〔Ｎ−（４’−メチルフェニル）−Ｎ−（４”−ｎ−ブチルフェニル）アミノ〕フェナントレン、３，８−ビス（Ｎ，Ｎ−ジフェニルアミノ）−６−フェニルフェナントリジン、
【０１１４】
４−メチル−Ｎ，Ｎ−ビス〔４”、４”’−ビス［Ｎ’，Ｎ’−ジ（４−メチルフェニル）アミノ］ビフェニル−４’−イル〕アニリン、Ｎ，Ｎ’−ビス〔４−（ジフェニルアミノ）フェニル〕−Ｎ，Ｎ’−ジフェニル−１，３−ジアミノベンゼン、Ｎ，Ｎ’−ビス〔４−（ジフェニルアミノ）フェニル〕−Ｎ，Ｎ’−ジフェニル−１，４−ジアミノベンゼン、５，５”−ビス〔４−（ビス［４−メチルフェニル］アミノ）フェニル−２，２’：５’，２”−ターチオフェン、１，３，５−トリス（ジフェニルアミノ）ベンゼン、４，４’，４”−トリス（Ｎ−カルバゾリイル）トリフェニルアミン、４，４’，４”−トリス〔Ｎ，Ｎ−ビス（４”’−tert−ブチルビフェニル−４””−イル）アミノ〕トリフェニルアミン、１，３，５−トリス〔（４’−ジフェニルアミノフェニル〕ベンゼンなど、ポリチオフェンおよびその誘導体、ポリ−Ｎ−ビニルカルバゾールおよびその誘導体がより好ましい。
【０１１５】
一般式（１）で表されるトリアリールアミン化合物と他の正孔注入機能を有する化合物を併用する場合、正孔注入輸送層中に占める一般式（１）で表されるトリアリールアミン化合物の含有量は、好ましくは、０．１重量％以上、より好ましくは、０．５〜９９．９重量％、さらに好ましくは３〜９７重量％である。
【０１１６】
発光層４は、正孔および電子の注入機能、それらの輸送機能、正孔と電子の再結合により励起子を生成させる機能を有する化合物を含有する層である。
【０１１７】
発光層は、一般式（１）で表されるトリアリールアミン化合物をホスト材料として、一般式（１）で表されるトリアリールアミン化合物以外の発光機能を有する化合物を少なくとも１種ゲスト材料として使用して形成することができ、また一般式（１）で表されるトリアリールアミン化合物以外の発光機能を有する化合物を少なくとも１種ホスト材料として、一般式（１）で表されるトリアリールアミン化合物をゲスト材料として使用して形成することもできる。
【０１１８】
一般式（１）で表されるトリアリールアミン化合物以外の発光機能を有する化合物（ゲスト材料・ホスト材料）としては、例えば、アクリドン誘導体、キナクリドン誘導体、ジケトピロロピロール誘導体、多環芳香族化合物〔例えば、ルブレン、アントラセン、テトラセン、ピレン、ペリレン、クリセン、デカサイクレン、コロネン、テトラフェニルシクロペンタジエン、ペンタフェニルシクロペンタジエン、９，１０−ジフェニルアントラセン、９，１０−ビス（フェニルエチニル）アントラセン、１，４−ビス（９’−エチニルアントセニル）ベンゼン、４，４’−ビス（９”−エチニルアントラセニル）ビフェニル、ジベンゾ［f,f］ジインデノ［1,2,3-cd：1',2',3'-lm］ペリレン誘導体〕、トリアリールアミン誘導体（例えば、正孔注入輸送機能を有する化合物として前述した化合物を挙げることができる）、有機金属錯体〔例えば、トリス（８−キノリノラート）アルミニウム、
【０１１９】
ビス（１０−ベンゾ［ｈ］キノリノラート）ベリリウム、２−（２’−ヒドロキシフェニル）ベンゾチアゾールの亜鉛塩、４−ヒドロキシアクリジンの亜鉛塩、３−ヒドロキシフラボンの亜鉛塩、５−ヒドロキシフラボンのベリリウム塩、５−ヒドロキシフラボンのアルミニウム塩〕、スチルベン誘導体〔例えば、１，１，４，４−テトラフェニル−１，３−ブタジエン、４，４’−ビス（２，２−ジフェニルビニル）ビフェニル、４，４’−ビス［（１，１，２−トリフェニル）エテニル］ビフェニル〕、クマリン誘導体（例えば、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００）、ピラン誘導体（例えば、ＤＣＭ１、ＤＣＭ２）、オキサゾン誘導体（例えば、ナイルレッド）、ベンゾチアゾール誘導体、ベンゾオキサゾール誘導体、ベンゾイミダゾール誘導体、ピラジン誘導体、ケイ皮酸エステル誘導体、ポリ−Ｎ−ビニルカルバゾールおよびその誘導体、
【０１２０】
ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体等を挙げることができる。一般式（１）で表されるトリアリールアミン化合物以外の発光機能を有する化合物（ゲスト材料・ホスト材料）としては、アクリドン誘導体、キナクリドン誘導体、多環芳香族化合物、トリアリールアミン誘導体、有機金属錯体およびスチルベン誘導体が好ましく、多環芳香族化合物、有機金属錯体がより好ましい。
【０１２１】
本発明の有機電界発光素子は、好ましくは、発光層に一般式（１）で表されるトリアリールアミン化合物をホスト材料として含有する。
【０１２２】
一般式（１）で表されるトリアリールアミン化合物をホスト材料として、他の発光機能を有する化合物（ゲスト材料）と併用する場合、発光層中に占める一般式（１）で表されるトリアリールアミン化合物の含有率は、好ましくは、９９．９〜８０重量％であり、より好ましくは、９９〜９０重量％である。
ホスト材料は、単独で使用してもよく、複数併用してもよい。
【０１２３】
また、ゲスト材料は単独で使用してもよく、複数併用してもよい。
ホスト材料を複数併用する場合、本発明の一般式（１）で表されるトリアリールアミン化合物のホスト材料全体に占める割合は、好ましくは、９９〜１０重量％であり、より好ましくは９０〜２０重量％である。
【０１２４】
電子注入輸送層５は、陰極からの電子の注入を容易にする機能および／または注入された電子を輸送する機能を有する化合物を含有する層である。
【０１２５】
例えば、有機金属錯体、オキサジアゾール誘導体、トリアゾール誘導体、トリアジン誘導体、ペリレン誘導体、キノリン誘導体、キノキサリン誘導体、ジフェニルキノン誘導体、ニトロ置換フルオレノン誘導体、チオピランジオキサイド誘導体などを電子注入輸送層に使用される電子注入機能を有する化合物として挙げることができる。また、電子注入輸送層に使用される電子注入機能を有する有機金属錯体としては、例えば、トリス（８−キノリノラート）アルミニウム等の有機アルミニウム錯体、ビス（１０−ベンゾ［ｈ］キノリノラート）ベリリウム等の有機ベリリウム錯体、５−ヒドロキシフラボンのベリリウム塩、５−ヒドロキシフラボンのアルミニウム塩等を挙げることができる。電子注入輸送層に使用される電子注入機能を有する化合物としては、有機アルミニウム錯体は好ましく、置換または未置換の８−キノリノラート配位子を有する有機アルミニウム錯体はより好ましい。
【０１２６】
置換または未置換の８−キノリラート配位子を有する有機アルミニウム錯体としては、例えば、一般式（ａ）〜一般式（ｃ）で表される化合物を挙げることができる。
【０１２７】
（Ｑ）３−Ａｌ        （ａ）
（式中、Ｑは置換または未置換の８−キノリノラート配位子を表す）
【０１２８】
（Ｑ）２−Ａｌ−Ｏ−Ｌ’      （ｂ）
（式中、Ｑは置換または未置換の８−キノリノラート配位子を表し、Ｏ−Ｌ’はアリールオキシ配位子を表し、Ｌ’は炭素数６〜２４の炭化水素基を表す）
【０１２９】
（Ｑ）２−Ａｌ−Ｏ−Ａｌ−（Ｑ）２        （ｃ）
（式中、Ｑは置換または未置換の８−キノリノラート配位子を表す）
【０１３０】
置換または未置換の８−キノリノラート配位子を有する有機アルミニウム錯体の具体例としては、例えば、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、
ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、
【０１３１】
ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ-tert−ブチルフェノラート）アルミニウム、ビス（２−メチル−８−キノリノラート）（２，６−ジフェニルフェノラート）アルミニウム、ビス（２−メチル−８−キノリノラート）（２，４，６−トリフェニルフェノラート）アルミニウム、
【０１３２】
ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェノラート）アルミニウム、ビス（２，４−ジメチル−８−キノリノラート）（３，５−ジ-tert−ブチルフェノラート）アルミニウム、
【０１３３】
ビス（２−メチル−８−キノリノラート）アルミニウム−μ−オキソ−ビス（２−メチル−８−キノリノラート）アルミニウム、ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート）アルミニウム、ビス（２−メチル−４−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウムを挙げることができる。
電子注入機能を有する化合物は単独で使用してもよく、また複数併用してもよい。
【０１３４】
陰極６としては、比較的仕事関数の小さい金属、合金または導電性化合物を電極材料として使用することが好ましい。陰極に使用する電極材料としては、例えば、リチウム、リチウム−インジウム合金、ナトリウム、ナトリウム−カリウム合金、カルシウム、マグネシウム、マグネシウム−銀合金、マグネシム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、フッ化リチウム−アルミニウム合金、グラファイト薄を挙げることができる。これらの電極材料は単独で使用してもよく、また複数併用してもよい。
陰極はこれらの電極材料を、例えば、蒸着法、スパッタリング法、イオン蒸着法、イオンプレーティング法、クラスターイオンビーム法により電子注入輸送層の上に形成することができる。
【０１３５】
また、陰極は一層構造であってもよく、多層構造であってもよい。陰極のシート電気抵抗は数百Ω以下とするのが好ましい。陰極の厚みは、使用する電極材料にもよるが、通常５〜１０００ｎｍ、好ましくは、１０〜５００ｎｍとする。本発明の有機電界発光素子の発光を効率よく取り出すために、陽極または陰極の少なくとも一方の電極は、透明ないし半透明であることが好ましく、一般に、発光光の透過率が７０％以上となるように陽極または陰極の材料、厚みを設定することが好ましい。
【０１３６】
また、本発明の有機電界発光素子は、正孔注入輸送層、発光層および電子注入輸送層の少なくとも一層中に、一重項酸素クエンチャーを含有していてもよい。一重項酸素クエンチャーとしては、特に限定されるものではないが、例えば、ルブレン、ニッケル錯体、ジフェニルイソベンゾフランが挙げられ、好ましくは、ルブレンである。
【０１３７】
一重項酸素クエンチャーが含有されている層としては、特に限定されるものではないが、好ましくは、発光層または正孔注入輸送層であり、より好ましくは、正孔注入輸送層である。尚、正孔注入輸送層に一重項酸素クエンチャーを含有させる場合、正孔注入輸送層中に均一に含有させてもよく、正孔注入輸送層と隣接する層（例えば、発光層、発光機能を有する電子注入輸送層）の近傍に含有させてもよい。
一重項酸素クエンチャーの含有量としては、含有される層（例えば、正孔注入輸送層）を構成する全体量の０．０１〜５０重量％、好ましくは、０．０５〜３０重量％、より好ましくは、０．１〜２０重量％である。
【０１３８】
正孔注入輸送層、発光層、電子注入輸送層の形成方法に関しては、特に限定されるものではなく、例えば、真空蒸着法、イオン化蒸着法、溶液塗布法（例えば、スピンコート法、キャスト法、デイップコート法、バーコート法、ロールコート法、ラングミュア・ブロジェット法、インクジェット法）を使用することができる。
【０１３９】
真空蒸着法により正孔注入輸送層、発光層、電子注入輸送層等の各層を形成する場合、真空蒸着の条件は、特に限定されるものではないが、通常、１０−３Ｐａ程度以下の真空下で、５０〜５００℃程度のボート温度（蒸着源温度）、−５０〜３００℃程度の基板温度で、０．００５〜５０ｎｍ／sec程度の蒸着速度で実施することが好ましい。この場合、正孔注入輸送層、発光層、電子注入輸送層等の各層は、真空下で、連続して形成することが好ましい。連続で形成することにより諸特性に優れた有機電界発光素子を製造することが可能となる。真空蒸着法により、正孔注入輸送層、発光層、電子注入輸送層等の各層を、複数の化合物を使用して形成する場合、化合物を入れた各ボートを個別に温度制御して、共蒸着することが好ましい。
【０１４０】
溶液塗布法により各層を形成する場合、各層を形成する成分あるいはその成分とバインダー樹脂等とを、溶媒に溶解または分散させて塗布液とする。溶媒としては、例えば、有機溶媒（ヘキサン、オクタン、デカン、トルエン、キシレン、エチルベンゼン、１−メチルナフタレン等の炭化水素系溶媒、アセトン、メチルエチルケトン、メチルイソブチルケトン、シクロヘキサノン等のケトン系溶媒、ジクロロメタン、クロロホルム、テトラクロロメタン、ジクロロエタン、トリクロロエタン、テトラクロロエタン、クロロベンゼン、ジクロロベンゼン、クロロトルエン等のハロゲン化炭化水素系溶媒、酢酸エチル、酢酸ブチル、酢酸アミル、乳酸エチル等のエステル系溶媒、メタノール、プロパノール、ブタノール、ペンタノール、ヘキサノール、シクロヘキサノール、メチルセロソルブ、
【０１４１】
エチルセロソルブ、エチレングリコール等のアルコール系溶媒、ジブチルエーテル、テトラヒドロフラン、ジオキサン、ジメトキシエタン、アニソール等のエーテル系溶媒、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルホキシド等の極性溶媒）、水を挙げることができる。溶媒は単独で使用してもよく、また複数併用してもよい。正孔注入輸送層、発光層、電子注入輸送層の各層の成分を溶媒に分散させる場合には、分散方法として、例えば、ボールミル、サンドミル、ペイントシェーカー、アトライター、ホモジナイザー等を使用して微粒子状に分散する方法を使用することができる。
【０１４２】
また、正孔注入輸送層、発光層、電子注入輸送層等の各層に使用しうるバインダー樹脂としては、ポリ−Ｎ−ビニルカルバゾール、ポリアリーレート、ポリスチレン、ポリエステル、ポリシロキサン、ポリメチルメタクリレート、ポリメチルアクリレート、ポリエーテル、ポリカーボネート、ポリアミド、ポリイミド、ポリアミドイミド、ポリパラキシレン、ポリエチレン、ポリフェニレンオキサイド、ポリエーテルスルホン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物を挙げることができる。バインダー樹脂は単独で使用してもよく、また、複数併用してもよい。
【０１４３】
塗布液の濃度は、特に限定されるものではないが、実施する塗布法により所望の厚みを作製するに適した濃度範囲に設定することができ、通常、０．１〜５０重量％、好ましくは、１〜３０重量％に設定する。バインダー樹脂を使用する場合、その使用量は特に限定されるものではないが、通常、正孔注入輸送層、発光層、電子注入輸送層等の各層を形成する成分とバインダー樹脂の総量に対してバインダー樹脂の含有率が（一層型の素子を形成する場合には各成分の総量に対して）、５〜９９．９重量％、好ましくは、１０〜９９重量％となるように使用する。
正孔注入輸送層、発光層、電子注入輸送層等の各層の膜厚は、特に限定されるものではないが、通常、５ｎｍ〜５μｍとする。
【０１４４】
また、上記の条件で作製した本発明の有機電界発光素子は、酸素や水分等との接触を防止する目的で、保護層（封止層）を設けたり、また、素子を不活性物質中（例えば、パラフィン、流動パラフィン、シリコンオイル、フルオロカーボン油、ゼオライト含有フルオロカーボン油）に封入して保護することができる。保護層に使用する材料としては、例えば、有機高分子材料（例えば、フッ素樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイド）、無機材料（例えば、ダイアモンド薄膜、アモルファスシリカ、電気絶縁性ガラス、金属酸化物、金属窒化物、金属炭化物、金属硫化物）、さらには、光硬化性樹脂を挙げることができる。保護層に使用する材料は単独で使用してもよく、また複数併用してもよい。保護層は一層構造であってもよく、また多層構造であってもよい。
また、本発明の有機電界発光素子は、電極に保護膜として金属酸化物膜（例えば、酸化アルミニウム膜）、金属フッ化膜を設けることもできる。
【０１４５】
本発明の有機電界発光素子は、陽極の表面に界面層（中間層）を設けることもできる。界面層の材質としては、有機リン化合物、ポリシラン、芳香族アミン誘導体、フタロシアニン誘導体等を挙げることができる。
さらに、電極、例えば、陽極はその表面を、酸、アンモニア／過酸化水素、あるいはプラズマで処理して使用することもできる。
【０１４６】
本発明の有機電界発光素子は、通常、直流駆動型の素子として使用することができるが、交流駆動型の素子としても使用することができる。また、本発明の有機電界発光素子は、セグメント型、単純マトリック駆動型等のパッシブ駆動型であってもよく、ＴＦＴ（薄膜トランジスタ）型、ＭＩＭ（メタル−インスレーター−メタル）型等のアクティブ駆動型であってもよい。駆動電圧は通常、２〜３０Ｖである。本発明の有機電界発光素子は、パネル型光源（例えば、時計、液晶パネル等のバックライト）、各種の発光素子（例えば、ＬＥＤ等の発光素子の代替）、各種の表示素子〔例えば、情報表示素子（パソコンモニター、携帯電話・携帯端末用表示素子）〕、各種の標識、各種のセンサーなどに使用することができる。
【０１４７】
以下、実施例を挙げて本発明をさらに詳細に説明するが、本発明は、以下の実施例に限定されるものではない。
【実施例１】
【０１４８】
例示化合物１の製造
［１］：９−フェニルフェナントレンの製造
９−ブロモフェナントレン１００ｇ（０．４０ｍｏｌ）、フェニルホウ酸５０ｇ（０．４０ｍｏｌ）、炭酸ナトリウム８４．８ｇ（０．８０ｍｏｌ）、トルエン（６００ｍｌ）、水（３００ｍｌ）およびテトラキス（トリフェニルフォスフィン）パラジウム３．１６ｇ（０．００２７ｍｏｌ）からなる溶液を５０℃で６時間攪拌した。攪拌後、室温まで冷却し、有機層を分取した。硫酸マグネシウムにより乾燥し、濃縮することで粗結晶１１４．４ｇを得た。さらに、粗結晶をエタノール１０００ｍｌで再結晶することで目的とする９−フェニルフェナントレンを白色の結晶として８８．０ｇ得た。
【０１４９】
［２］：９−ブロモ−１０−フェニルフェナントレンの製造
９−フェニルフェナントレン７５ｇ（０．３０ｍｏｌ）の四塩化炭素溶液（５００ｍｌ）に、還流下で臭素４８．０ｇ（０．３０ｍｏｌ）を加えて２時間還流し、さらに還流下で臭素４８．０ｇ（０．３０ｍｏｌ）を加えて２時間還流した。室温まで冷却後、５０％フォスフィン酸水溶液（２５０ｍｌ）を加え３０分室温で攪拌した。攪拌後、有機層を分離し、水洗した。硫酸マグネシウムにより乾燥し、濃縮することで粗結晶６０．５ｇを得た。さらに、粗結晶をヘキサン２００ｍｌで洗浄し、ヘキサン６００ｍｌで再結晶することで目的とする９−ブロモ−１０−フェニルフェナントレンを白色の結晶として５２．９ｇ得た。
【０１５０】
［３］：９−（Ｎ−フェニル）アミノ−１０−フェニルフェナントレンの製造
９−ブロモ−１０−フェニルフェナントレン４０．０ｇ（０．１２ｍｏｌ）、アニリン５６．０ｇ（０．６０ｍｏｌ）、ナトリウム−tert−ブトキシド１３．８ｇ（０．１４ｍｏｌ）、１，１’−ビス（ジフェニルフォスフィノフェロセン）パラジウムジクロロメタン錯体４．０８ｇ（０．００５０ｍｏｌ）、１，１’−ビス（ジフェニルフォスフィノフェロセン）７．９８ｇ（０．０１４ｍｏｌ）からなる溶液を９０℃で３時間攪拌した。２５℃まで冷却後、メタノール（１００ｍｌ）を添加し、析出する結晶をろ取した。粗結晶をメタノール（６００ｍｌ）で洗浄することで目的とする９−（Ｎ−フェニル）アミノ−１０−フェニルフェナントレンを白色の結晶として３８．３ｇを得た。
【０１５１】
［４］：例示化合物１の製造
９−（Ｎ−フェニル）アミノ−１０−フェニルフェナントレン２０．０ｇ（０．０５８ｍｏｌ）、ヨードベンゼン２３．７ｇ（０．１１６ｍｏｌ）、酢酸パラジウム０．３４ｇ（０．００２ｍｏｌ）、トリ-tert-ブチルホスフィン０．１ｇ（０．００５ｍｏｌ）、ナトリウム−tert−ブトキシド１１．１ｇ（０．１１６ｍｏｌ）のキシレン（５０ｍｌ）溶液を１１０℃で６時間攪拌した。冷却後、メタノール（５００ｍｌ）を添加し、析出する粗生成物をろ取し、アセトニトリル（７００ｍｌ）溶液にけん濁した。３０分還流した後、析出する粗結晶をろ別した。乾燥後、シリカゲルカラムクロマトグラフィー（溶出液：トルエン）で精製し、トルエンで再結晶することで目的とする例示化合物１を無色の結晶として１０．６ｇを得た。さらにこの化合物を３２０℃、２×１０−４Ｐａで昇華精製した。
【実施例２】
【０１５２】
例示化合物２の製造
実施例１の[４]において、ヨードベンゼン２３．７ｇ（０．１１６ｍｏｌ）を使用する代わりに１−ヨードナフタレン２９．５ｇ（０．１１６ｍｏｌ）を使用した以外は実施例１の[４]に記載の操作に従い、８．６０ｇの例示化合物２を得た。さらにこの化合物を３６０℃、２×１０−４Ｐａで昇華精製した。
【実施例３】
【０１５３】
例示化合物６の製造
実施例１の[４]において、ヨードベンゼン２３．７ｇ（０．１１６ｍｏｌ）を使用する代わりに９−ブロモフェナントレン３０．０ｇ（０．１１６ｍｏｌ）を使用した以外は実施例１の[４]に記載の操作に従い、９．３７ｇの例示化合物６を得た。さらにこの化合物を３６０℃、２×１０−４Ｐａで昇華精製した。Ｔｇは１３５．７℃であった。
【実施例４】
【０１５４】
例示化合物７の製造
実施例１の[４]において、ヨードベンゼン２３．７ｇ（０．１１６ｍｏｌ）を使用する代わりに１−ブロモピレン３２．６ｇ（０．１１６ｍｏｌ）を使用した以外は実施例１の[４]に記載の操作に従い、７．８９ｇの例示化合物７を得た。さらにこの化合物を４００℃、２×１０−４Ｐａで昇華精製した。
【実施例５】
【０１５５】
例示化合物６２の製造
実施例１の[４]において、ヨードベンゼン２３．７ｇ（０．１１６ｍｏｌ）を使用する代わりに４−ヨードアニソール２７．１ｇ（０．１１６ｍｏｌ）を使用した以外は実施例１の[４]に記載の操作に従い、６．５３ｇの例示化合物６２を得た。さらにこの化合物を４００℃、２×１０−４Ｐａで昇華精製した。
【実施例６】
【０１５６】
例示化合物９４の製造
実施例１の[４]において、ヨードベンゼン２３．７ｇ（０．１１６ｍｏｌ）を使用する代わりに９−ブロモ−１０−フェニルフェナントレン３８．６ｇ（０．１１６ｍｏｌ）を使用した以外は実施例１の[４]に記載の操作に従い、１１．２ｇの例示化合物９４を得た。さらにこの化合物を３６０℃、２×１０−４Ｐａで昇華精製した。
【実施例７】
【０１５７】
例示化合物１３８の製造
［１］：２−アミノ−４’−クロロビフェニルの製造
４−クロロフェニルホウ酸５０．０ｇ（０．３２ｍｏｌ）、２−ヨードアニリン７０．０ｇ（０．３２ｍｏｌ）、炭酸ナトリウム８５．０ｇ（０．８０ｍｏｌ）、トルエン（２００ｍｌ）、水（１００ｍｌ）およびテトラキス（トリフェニルフォスフィン）パラジウム１．０ｇ（０．００３２ｍｏｌ）からなる溶液を８０℃で８時間攪拌した。攪拌後、室温まで冷却し、有機層を分取した。これを濃縮し、３５％塩酸水溶液（５００ｍｌ）を添加し、３０分攪拌した。析出する結晶をろ別し、水洗後、トルエンで洗浄した。得られた粗結晶５１．２ｇをトルエン（５００ｍｌ）にけん濁し、飽和炭酸水素ナトリウム水溶液（５００ｍｌ）を滴下した。１時間攪拌後、有機層を分離し、水洗した。硫酸マグネシウムにより乾燥し、濃縮することで目的とする２−アミノ−４’−クロロビフェニルを黄色の液体として４７．４ｇ得た。
【０１５８】
［２］：４−クロロ−２’−ヨードビフェニルの製造
２−アミノ−４’−クロロビフェニル４７．０ｇ（０．２３ｍｏｌ）に２５％硫酸水溶液（１００ｍｌ）を５℃で滴下した。３０分攪拌後、これに２５％亜硝酸ナトリウム水溶液（１００ｍｌ）を５℃で滴下した。３０分攪拌後、銅粉１．０ｇ（０．０１６ｍｏｌ）を添加し、５３％ヨウ化カリウム水溶液（１００ｍｌ）を５℃で滴下した。６時間攪拌後、クロロホルム（１Ｌ）を加えた。３０分攪拌後、有機層を分離し、水洗後、１０％水酸化ナトリウム水溶液（５００ｍｌ）、５０％ホスフィン酸水溶液（１００ｍｌ）で洗浄し、硫酸マグネシウムにより乾燥後、濃縮した。得られた粗生成物５１．０ｇをシリカゲルカラムクロマトグラフィー（溶出液：トルエン）で精製し、目的とする４−クロロ−２’−ヨードビフェニルを黄色の液体として５０．０ｇ得た。
【０１５９】
［３］：２−クロロ−９，１０−ジフェニルフェナントレンの製造
４−クロロ−２’−ヨードビフェニル５０．０ｇ（０．１６ｍｏｌ）、ジフェニルアセチレン３１．２ｇ（０．１８ｍｏｌ）、塩化リチウム６．７４ｇ（０．１６ｍｏｌ）、酢酸ナトリウム２６．１ｇ（０．３２ｍｏｌ）、酢酸パラジウム１．７８ｇ（０．００８０ｍｏｌ）およびジメチルホルムアミド（２００ｍｌ）からなる溶液を１００℃で１４４時間攪拌した。２５℃まで冷却後、水（１Ｌ）およびジクロロメタン（１Ｌ）を添加後、有機層を分離し、水洗し、硫酸マグネシウムにより乾燥後、濃縮した。粗生成物をメタノール（６００ｍｌ）で洗浄し、トルエンで再結晶することで目的とする２−クロロ−９，１０−ジフェニルフェナントレンを白色の結晶として５２．７ｇ得た。
【０１６０】
[４]例示化合物１３８の製造
実施例１の[４]において、ヨードベンゼン２３．７ｇ（０．１１６ｍｏｌ）を使用する代わりに２−クロロ−９，１０−ジフェニルフェナントレン４２．２ｇ（０．１１６ｍｏｌ）を使用した以外は実施例１の[４]に記載の操作に従い、１５．３ｇの例示化合物１３８を得た。さらにこの化合物を４１０℃、２×１０−４Ｐａで昇華精製した。
【実施例８】
【０１６１】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０−４Ｐａに減圧した。先ず、ＩＴＯ透明電極上に、４，４’−ビス（Ｎ−フェニル−Ｎ−１”−ナフチルアミノ）−１，１’−ビフェニルを蒸着速度０．２ｎｍ／ｓｅｃで７５ｎｍの厚さに蒸着し、正孔注入輸送層を形成した。次に、正孔注入輸送層の上に発光層として、例示化合物１および４，４’−ビス〔２”−（４”’−Ｎ，Ｎ−ジフェニルアミノフェニル）ビニル〕ビフェニルをそれぞれ蒸着速度０．２ｎｍ／ｓｅｃ、０．０２〜０．１ｎｍ／ｓｅｃで４０ｎｍの厚さに共蒸着（重量比１０：１）し、発光層を形成した．さらに、発光層の上にトリス（８−キノリノラート）アルミニウムを蒸着速度０．２ｎｍ／ｓｅｃで１５ｎｍの厚さに蒸着し、電子注入輸送層を形成した。さらに、その上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。尚、蒸着は、蒸着槽の減圧状態を保ったまま実施した。作製した有機電界発光素子に直流電圧を印加し、５０℃、乾燥雰囲気下、１０ｍＡ／ｃｍ２の定電流密度で連続駆動させた。初期には、この有機電界発光素子の初期の電圧値は４．８Ｖであり、輝度５００ｃｄ／ｍ２の青色の発光が確認された。この有機電界発光素子の輝度の半減期は８４０時間であった。
【実施例９】
【０１６２】
実施例８において、発光層の形成に際して、例示化合物１を使用する代わりに、例示化合物２を使用した以外は、実施例８に記載の操作に従い、有機電界発光素子を作成した。さらに実施例８と同様に該素子に直流電圧を印加し、該素子の特性を測定した。結果を第１６表（表１６）に示した。
【実施例１０】
【０１６３】
実施例８において、発光層の形成に際して、例示化合物１を使用する代わりに、例示化合物６を使用した以外は、実施例８に記載の操作に従い、有機電界発光素子を作成した。さらに実施例８と同様に該素子に直流電圧を印加し、該素子の特性を測定した。結果を第１６表（表１６）に示した。
【実施例１１】
【０１６４】
実施例８において、発光層の形成に際して、例示化合物１を使用する代わりに、例示化合物７を使用した以外は、実施例８に記載の操作に従い、有機電界発光素子を作成した。さらに実施例８と同様に該素子に直流電圧を印加し、該素子の特性を測定した。結果を第１６表（表１６）に示した。
【実施例１２】
【０１６５】
実施例８において、発光層の形成に際して、例示化合物１を使用する代わりに、例示化合物６２を使用した以外は、実施例８に記載の操作に従い、有機電界発光素子を作成した。さらに実施例８と同様に該素子に直流電圧を印加し、該素子の特性を測定した。結果を第１６表（表１６）に示した。
【実施例１３】
【０１６６】
実施例８において、発光層の形成に際して、例示化合物１を使用する代わりに、例示化合物９４を使用した以外は、実施例８に記載の操作に従い、有機電界発光素子を作成した。さらに実施例８と同様に該素子に直流電圧を印加し、該素子の特性を測定した。結果を第１６表（表１６）に示した。
【実施例１４】
【０１６７】
実施例８において、発光層の形成に際して、例示化合物１を使用する代わりに、例示化合物１３８を使用した以外は、実施例８に記載の操作に従い、有機電界発光素子を作成した。さらに実施例８と同様に該素子に直流電圧を印加し、該素子の特性を測定した。結果を第１６表（表１６）に示した。
【０１６８】
（比較例１）：
実施例８において、発光層の形成に際して、例示化合物１を使用する代わりに、４，４’−ビス[Ｎ−フェニル−Ｎ−（３’’−メチルフェニル）アミノ]ビフェニルを使用した以外は実施例８に記載の操作に従い、有機電界発光素子を作製した。素子からは青色の発光が確認された。結果を第１６表（表１６）に示した。
【０１６９】
（比較例２）：
実施例８において、発光層の形成に際して、例示化合物１を使用する代わりに、Ｎ，Ｎ−ジフェニル−４−(１，２−ジフェニルエチニル)アニリンを使用した以外は実施例８に記載の操作に従い、有機電界発光素子を作製した。素子からは青色の発光が確認された。結果を第１６表（表１６）に示した。
【０１７０】
【表１６】
2006083073.tif 000021
【実施例１５】
【０１７１】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０−６Ｐａに減圧した。
【０１７２】
先ず、ＩＴＯ透明電極上に、ポリ（チオフェン−２，５−ジイル）を蒸着速度０．１ｎｍ／secで、２０ｎｍの厚さに蒸着し、第１正孔注入輸送層を形成した。次いで、４，４’−ビス〔Ｎ−フェニル−Ｎ−（１’’−ナフチル）アミノ〕−１，１’−ビフェニルを蒸着速度０．２ｎｍ／ｓｅｃで５５ｎｍの厚さに蒸着し、第２正孔注入輸送層を形成した。次に、正孔注入輸送層の上に４，４’−ビス（２”，２”−ジフェニルビニル）−１，１’−ビフェニルと例示化合物１をそれぞれ蒸着速度０．２ｎｍ／ｓｅｃと０．０２ｎｍ／ｓｅｃで４０ｎｍの厚さに蒸着し、発光層を形成した、さらに、発光層の上にトリス（８−キノリノラート）アルミニウムを蒸着速度０．２ｎｍ／ｓｅｃで５０ｎｍの厚さに蒸着し、電子注入輸送層を形成した。さらに、その上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。尚、蒸着は、蒸着槽の減圧状態を保ったまま実施した。
【０１７３】
作製した有機電界発光素子に直流電圧を印加し、乾燥雰囲気下、１０ｍＡ／ｃｍ２の定電流密度で連続駆動させた。この有機電界発光素子の初期の電圧値は、５．１Ｖ、輝度５１０ｃｄ／ｍ２の青色の発光が確認された。この有機電界発光素子の輝度の半減期は１６４０時間であった。
【実施例１６】
【０１７４】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０−６Ｐａに減圧した。
【０１７５】
先ず、ＩＴＯ透明電極上に、４，４’，４”−トリス〔Ｎ−（３”−メチルフェニル）−Ｎ−フェニルアミノ〕トリフェニルアミンを蒸着速度０．１ｎｍ／ｓｅｃで、５０ｎｍの厚さに蒸着し、第１正孔注入輸送層を形成した。次いで、４，４’−ビス〔Ｎ−フェニル−Ｎ−（１’’−ナフチル）アミノ〕−１，１’−ビフェニルを蒸着速度０．２ｎｍ／ｓｅｃで２０ｎｍの厚さに蒸着し、第２正孔注入輸送層を形成した。さらに、その上に例示化合物１を０．１ｎｍ／ｓｅｃで４０ｎｍの厚さに蒸着して発光層を形成した。次いで、その上にトリス（８−キノリノラート）アルミニウムを蒸着速度０．２ｎｍ／ｓｅｃで５０ｎｍの厚さに蒸着し、電子注入輸送層を形成した。さらに、その上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。
【０１７６】
作製した有機電界発光素子に直流電圧を印加し、乾燥雰囲気下、１０ｍＡ／ｃｍ２の定電流密度で連続駆動させた。この有機電界発光素子の初期の電圧値は、４．９Ｖ、輝度４９０ｃｄ／ｍ２の青色の発光が確認された。この有機電界発光素子の輝度の半減期は１７１０時間であった。
【実施例１７】
【０１７７】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０−６Ｐａに減圧した。
【０１７８】
先ず、ＩＴＯ透明電極上に、ポリ（チオフェン−２，５−ジイル）を蒸着速度０．１ｎｍ／secで、２０ｎｍの厚さに蒸着し、正孔注入輸送層を形成した。蒸着槽を大気圧下に戻した後、再び蒸着槽を３×１０−６Ｐａに減圧した。次いで、例示化合物６とルブレンを、異なる蒸着源から、蒸着速度０．２ｎｍ／ｓｅｃで５５ｎｍの厚さに共蒸着（重量比１０：１）し、発光層を形成した。減圧状態を保ったまま、次に、その上にトリス（８−キノリノラート）アルミニウムを蒸着速度０．２ｎｍ／ｓｅｃで５０ｎｍの厚さに蒸着し、電子注入輸送層を形成した。減圧状態を保ったまま、さらに、その上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。
【０１７９】
作製した有機電界発光素子に直流電圧を印加し、乾燥雰囲気下、１０ｍＡ／ｃｍ２の定電流密度で連続駆動させた。この有機電界発光素子の初期の電圧値は、５．８Ｖ、輝度６１０ｃｄ／ｍ２の黄色の発光が確認された。この有機電界発光素子の輝度の半減期は１７８０時間であった。
【実施例１８】
【０１８０】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０−６Ｐａに減圧した。
【０１８１】
先ず、ＩＴＯ透明電極上に、例示化合物６を蒸着速度０．１ｎｍ／secで、２０ｎｍの厚さに蒸着し、正孔注入輸送層を形成した。蒸着槽を大気圧下に戻した後、再び蒸着槽を３×１０−６Ｐａに減圧した。次いで、例示化合物１とルブレンを、異なる蒸着源から、蒸着速度０．２ｎｍ／ｓｅｃで５５ｎｍの厚さに共蒸着（重量比１０：１）し、発光層を形成した。次に、その上にトリス（８−キノリノラート）アルミニウムを蒸着速度０．２ｎｍ／ｓｅｃで５０ｎｍの厚さに蒸着し、電子注入輸送層を形成した。さらに、その上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。尚、蒸着は、蒸着槽の減圧状態を保ったまま実施した。
【０１８２】
作製した有機電界発光素子に直流電圧を印加し、乾燥雰囲気下、１０ｍＡ／ｃｍ２の定電流密度で連続駆動させた。この有機電界発光素子の初期の電圧値は、６．１Ｖ、輝度５８０ｃｄ／ｍ２の黄色の発光が確認された。この有機電界発光素子の輝度の半減期は１７９０時間であった。
【０１８３】
（比較例３）
実施例１８において正孔注入輸送層の形成に際して、例示化合物６を使用する代わりに、Ｎ，Ｎ−ジ（フェナントレン−９−イル）−Ｎ−フェニルアミンを使用した以外は実施例１８に記載の操作に従い、有機電界発光素子を作製した。作製した有機電界発光素子に直流電圧を印加し、乾燥雰囲気下、１０ｍＡ／ｃｍ２の定電流密度で連続駆動させた。この有機電界発光素子の初期の電圧値は、６．７Ｖ、輝度５２０ｃｄ／ｍ２の黄色の発光が確認された。この有機電界発光素子の輝度の半減期は１０１５時間であった。
【実施例１９】
【０１８４】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した。次に、ＩＴＯ透明電極上に、ポリカーボネート（重量平均分子量３９０００）と例示化合物１を重量比１００：５０の割合で含有する３重量％ジクロロエタン溶液を用いてスピンコート法により、４０ｎｍの正孔注入輸送層を形成した。次にこの正孔注入輸送層を有するガラス基板を、蒸着装置の基板ホルダーに固定し、蒸着層を３×１０−６Ｐａに減圧した。次に、その上にトリス（８−キノリノラート）アルミニウムを蒸着速度０．２ｎｍ／ｓｅｃで５０ｎｍの厚さに蒸着し、電子注入輸送層を兼ね備えた発光層を形成した。さらに、その上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。
【０１８５】
作製した有機電界発光素子に乾燥雰囲気下、１０Ｖの直流電圧を印加したところ、８４ｍＡ／ｃｍ２の電流が流れ、輝度６７０ｃｄ／ｍ２の緑色の発光が確認された。この有機電界発光素子の輝度の半減時間３８０時間であった。
【実施例２０】
【０１８６】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した。次に、ＩＴＯ透明電極上に、ポリメチルメタクリレート（重量平均分子量２５０００）、例示化合物９４と例示化合物１３８の混合物（混合比１：１）、トリス（８−キノリノラート）アルミニウムをそれぞれ重量比１００：５０：０．５の割合で含有する３重量％ジクロロエタン溶液を用いてスピンコート法により、１００ｎｍの発光層を形成した。次にこの発光層を有するガラス基板を、蒸着装置の基板ホルダーに固定し、蒸着層を３×１０−６Ｐａに減圧した。発光層の上に、陰極としてマグネシウムと銀を蒸着速度０．２ｎｍ／ｓｅｃで２００ｎｍの厚さに共蒸着（重量比１０：１）して陰極を形成し、有機電界発光素子を作製した。
【０１８７】
作製した有機電界発光素子に乾燥雰囲気下、１５Ｖの直流電圧を印加したところ、８５ｍＡ／ｃｍ２の電流が流れ、輝度８２０ｃｄ／ｍ２の緑色の発光が確認された。この有機電界発光素子の輝度の半減期は５１５時間であった。
【産業上の利用可能性】
【０１８８】
本発明により、新規なトリアリールアミン化合物、および該トリアリールアミン化合物を使用した、発光寿命が長く、耐久性に優れた有機電界発光素子を提供することが可能になる。
【図面の簡単な説明】
【０１８９】
【図１】有機電界発光素子の一例の断面概略図である。
【図２】有機電界発光素子の一例の断面概略図である。
【図３】有機電界発光素子の一例の断面概略図である。
【図４】有機電界発光素子の一例の断面概略図である。
【図５】有機電界発光素子の一例の断面概略図である。
【図６】有機電界発光素子の一例の断面概略図である。
【図７】有機電界発光素子の一例の断面概略図である。
【図８】有機電界発光素子の一例の断面概略図である。
【符号の説明】
【０１９０】
１：基板
２：陽極
３：正孔注入輸送層
３ａ：正孔注入輸送成分
４：発光層
４ａ：発光成分
５：電子注入輸送層
５”：電子注入輸送層
５ａ：電子注入輸送成分
６：陰極
７：電源
【図１】
2006083073.tif 000024
【図２】
2006083073.tif 000025
【図３】
2006083073.tif 000026
【図４】
2006083073.tif 000027
【図５】
2006083073.tif 000028
【図６】
2006083073.tif 000029
【図７】
2006083073.tif 000030
【図８】
2006083073.tif 000031